폴리비닐알콜계 수지에 이색성 색소가 흡착 배향되어 있는 편광 필름에 접착제를 통해 사이클로올레핀계 수지를 포함하는 보호 필름을 접합하여 편광판을 제조할 때, 상기 보호 필름을, 접촉에 의해 그 수지에 변화를 주는 유기 용제(양용매)와 접촉에 의해 그 수지에 실질적인 변화를 주지 않는 유기 용제(빈용매)와의 혼합물로 실질적으로 용질을 포함하지 않는 혼합 유기 용제와 그 필름의 헤이즈 값이 0.5%를 초과하지 않도록 접촉시키고 나서 상기 접착제를 통해 편광 필름에 접합한다. 혼합 유기 용제 대신 지환식 탄화수소를 단독으로 사용할 수도 있으나, 지환식 탄화수소도 빈용매와 혼합하는 것이 유리하다.
주어진 문장을 읽고 간략하게 요약해주세요.

문장: 
[ 발명의 명칭 ]
편광판 제조 방법PROCESS FOR PRODUCING A POLARIZING PLATE
[ 기술분야 ]
본 발명은 폴리비닐알콜계 수지로 이루어지는 편광 필름의 표면에 접착제를 통해 사이클로올레핀계 수지를 포함하는 보호 필름을 접합하여 편광판을 제조하는 방법에 관한 것이다.  
[ 배경기술 ]
편광판은 통상적으로, 이색성 색소가 흡착 배향되어 있는 폴리비닐알콜계 수지로 이루어지는 편광 필름의 일면 또는 양면에 접착제를 통해 투명 수지 필름, 예컨대, 트라이아세틸셀룰로오스로 대표되는 아세트산 셀룰로오스계의 필름을 적층한 구성으로 되어 있다. 이것을, 필요에 따라 광학 보상 필름, 위상차 필름 등 다른 광학 필름을 통해 액정 셀에 점착제로 접합하여 액정 표시 장치의 구성 부품이 된다.  액정 표시 장치는, 액정 TV, 액정 모니터, 개인용 컴퓨터(PC) 등 박형의 표시 화면으로서 용도가 급속하게 확대되고 있다. 특히 액정 TV의 시장 확대는 현저하며, 또한 저비용화의 요구도 매우 강하다. 액정 TV용 편광판은 종래로부터 폴리비닐알콜계 수지로 이루어지는 편광 필름의 양면에 트라이아세틸셀룰로오스 필름을 수계 접착제로 적층한 것이 주류를 이루고 있으며, 그 편광판의 일면에 점착제를 통해 위상차 필름이 적층되어 있었다. 편광판에 적층되는 위상차 필름에는 폴리카보네이트계 수지 필름의 연신 가공품이나 사이클로올레핀계 수지 필름의 연신 가공품 등이 사용되고 있는데, 액정 TV용으로는 고온에서의 위상차 불균일이 매우 적은 사이클로올레핀계 수지 필름으로 이루어지는 위상차 필름이 많이 사용되고 있다. 편광판과 연신 사이클로올레핀계 수지 필름으로 이루어지는 위상차 필름과의 접합품에 대해서는 생산성의 향상이나 제품 비용의 저감을 위해 구성하는 부품 갯수를 줄이거나 제조 프로세스를 간략화하는 개량이 진행되고 있다. 예컨대, JP H 08-43812-A에는 위상차 기능을 갖는 사이클로올레핀계(노보넨계) 수지 필름/편광 필름/트라이아세틸셀룰로오스 필름의 적층 구성이 개시되어 있다.  또한, JP 2005-70140-A, JP 2005-181817-A 및 JP 2005-208456-A에는 폴리비닐알콜계 편광 필름과 사이클로올레핀계 수지 필름을 우레탄계의 수계 접착제로 접합하는 것이 기재되어 있다. 한편, JP 2004-245925-A에는 폴리비닐알콜계 편광 필름에 사이클로올레핀계 수지 필름을 비롯한 투습도가 낮은 보호 필름을 접합할 때 에폭시 화합물을 포함하는 활성 에너지선 경화성 접착제를 사용하는 것이 기재되어 있다.  나아가, KR 2010-92265-A에는 사이클로헥사논, 메틸아이소부틸케톤, 다이에틸에테르, 에틸렌옥사이드, 테트라하이드로퓨란, 테트라하이드로파이란, n-헵탄, n-헥산, 크레졸, 톨루엔, 자일렌, 프탈산 다이옥틸 및 다이메틸포름아마이드로 이루어지는 군에서 선택되는 적어도 1종의 용액, 전형적으로는 이들 군에서 선택되는 화합물의 수용액을 사이클로올레핀계 수지 필름에 적용하여 표면 처리하는 방법이 개시되어 있다. 또한, 이와 같이 해서 표면 처리된 사이클로올레핀계 수지 필름을 폴리비닐알콜계 편광 필름에 접착제를 통해 접합하여 편광판을 제조하는 방법도 개시되어 있다.  폴리비닐알콜계 편광 필름과 사이클로올레핀계 수지 필름과의 접합에 수계 접착제를 사용한 경우, 양자의 접착력이 반드시 충분한 것은 아니며, 예컨대, 편광 필름과 사이클로올레핀계 수지 필름과의 계면에서 박리되어 버릴 수가 있었다. 따라서, 편광판을 액정 셀 상에 배치한 후, 편광판의 불량 등 때문에 다시 부착하는 작업(리워크라고 불림)이 필요해진 경우에, 편광판과 액정 셀을 접착하는 점착제의 점착력에 비해 편광판의 적층 구조 내에서의 접착력(예컨대, 편광 필름과 사이클로올레핀계 수지 필름과의 접착력)이 상대적으로 작아져 편광판을 떼어낸 유리 셀 상에 사이클로올레핀계 수지만이 남아 버려 액정 셀을 재사용할 수 없게 될 수 있다는 문제가 있었다.  상기 KR 2010-92265-A에 개시되는 방법에 따르면, 폴리비닐알콜계 편광 필름에 대한 사이클로올레핀계 수지 필름의 접착력을 높일 수 있지만, 수용액으로 표면 처리하는 경우에는 그 후 수분을 증발시킬 수 있을 정도의 온도로 유지된 건조로가 필요해진다. 한편, 상기 문헌에 구체적으로 개시되는 유기 화합물 중 상온에서 액체인 것(유기 용제)을 직접 사이클로올레핀계 수지 필름에 적용하는 것도 생각할 수 있는데, 그 경우에는 사이클로올레핀계 수지 필름을 과도하게 침식할 수가 있었다. 
[ 발명의 개요 ]

[ 해결하려는 과제 ]
본 발명의 목적은, 폴리비닐알콜계 수지로 이루어지는 편광 필름에 접착제를 통해 사이클로올레핀계 수지를 포함하는 보호 필름이 접합되어 있는 편광판에 있어서, 편광 필름과 사이클로올레핀계 수지 필름과의 접착력을 향상시키는 것에 있다. 본 발명의 다른 하나의 목적은, 사이클로올레핀계 수지 필름을 과도하게 침식하지 않고 처리한 상태에서 접착제를 통해 폴리비닐알콜계 편광 필름에 접합함으로써 편광판으로서의 고도의 성능을 유지한 채 편광 필름과 사이클로올레핀계 수지 필름과의 접착력을 높이는 것에 있다.  연구 결과, 사이클로올레핀계 수지 필름에 접촉했을 때 그 사이클로올레핀계 수지에 변화를 주는 유기 용제와, 사이클로올레핀계 수지 필름에 접촉했을 때 그 사이클로올레핀계 수지에 실질적인 변화를 주지 않는 유기 용제와의 혼합물을 사용하여, 그 사이클로올레핀계 수지 필름의 헤이즈 값이 0.5%를 초과하지 않도록 사이클로올레핀계 수지 필름에 접촉시키는 것이 유효하다는 사실이 발견되었다. 또한, 접촉에 의해 사이클로올레핀계 수지에 변화를 주는 유기 용제 중 지환식 탄화수소라면 단독으로도 사이클로올레핀계 수지 필름에의 접촉 처리에 유효한 것 및 지환식 탄화수소와 함께 접촉에 의해 사이클로올레핀계 수지에 실질적인 변화를 주지 않는 유기 용매를 병용하면 훨씬 더 유효하다는 사실이 아울러 발견되었다. 
[ 과제의 해결 수단 ]
즉, 본 발명은 하기의 것을 포함한다.  〔1〕폴리비닐알콜계 수지에 이색성 색소가 흡착 배향되어 있는 편광 필름에 접착제를 통해 사이클로올레핀계 수지를 포함하는 보호 필름을 접합하여 편광판을 제조하는 방법으로서, 상기 사이클로올레핀계 수지를 포함하는 보호 필름을, 접촉에 의해 상기 사이클로올레핀계 수지에 변화를 주는 유기 용제와 접촉에 의해 상기 사이클로올레핀계 수지에 실질적인 변화를 주지 않는 유기 용제와의 혼합물로 실질적으로 용질을 포함하지 않는 혼합 유기 용제와 상기 보호 필름의 헤이즈 값이 0.5%를 초과하지 않도록 접촉시키고 나서 상기 접착제를 통해 상기 편광 필름에 접합하는 것을 포함하는 편광판 제조 방법.  〔2〕폴리비닐알콜계 수지에 이색성 색소가 흡착 배향되어 있는 편광 필름의 일측 면에 사이클로올레핀계 수지를 포함하는 제1 보호 필름을, 편광 필름의 타측 면에는 열가소성 수지를 포함하는 제2 보호 필름을 각각 접착제를 통해 접합하여 편광판을 제조하는 방법으로서, 상기 사이클로올레핀계 수지를 포함하는 제1 보호 필름을, 접촉에 의해 상기 사이클로올레핀계 수지에 변화를 주는 유기 용제와 접촉에 의해 상기 사이클로올레핀계 수지에 실질적인 변화를 주지 않는 유기 용제와의 혼합물로 실질적으로 용질을 포함하지 않는 혼합 유기 용제와 상기 제1 보호 필름의 헤이즈 값이 0.5%를 초과하지 않도록 접촉시키고 나서 상기 접착제를 통해 상기 편광 필름에 접합하는 것을 포함하는 편광판 제조 방법.  〔3〕폴리비닐알콜계 수지에 이색성 색소가 흡착 배향되어 있는 편광 필름에 접착제를 통해 사이클로올레핀계 수지를 포함하는 보호 필름을 접합하여 편광판을 제조하는 방법으로서, 상기 사이클로올레핀계 수지를 포함하는 보호 필름을 지환식 탄화수소를 포함하고 실질적으로 용질을 포함하지 않는 유기 용제와 상기 보호 필름의 헤이즈 값이 0.5%를 초과하지 않도록 접촉시키고 나서 상기 접착제를 통해 상기 편광 필름에 접합하는 것을 포함하는 편광판 제조 방법. 〔4〕폴리비닐알콜계 수지에 이색성 색소가 흡착 배향되어 있는 편광 필름의 일측 면에 사이클로올레핀계 수지를 포함하는 제1 보호 필름을, 편광 필름의 타측 면에는 열가소성 수지를 포함하는 제2 보호 필름을 각각 접착제를 통해 접합하여 편광판을 제조하는 방법으로서, 상기 사이클로올레핀계 수지를 포함하는 제1 보호 필름을 지환식 탄화수소를 포함하고 실질적으로 용질을 포함하지 않는 유기 용제와 상기 제1 보호 필름의 헤이즈 값이 0.5%를 초과하지 않도록 접촉시키고 나서 상기 접착제를 통해 상기 편광 필름에 접합하는 것을 포함하는 편광판 제조 방법.  〔5〕상기 지환식 탄화수소는, 하기 식 (I)로 표시되는 화합물인 〔3〕 또는 〔4〕에 기재된 제조 방법:	(I)(상기 식에 있어서, m은 2 내지 6의 정수이고, R은 수소 원자 또는 탄소수 1 내지 5의 알킬기이다.)  〔6〕상기 유기 용제는 상기 지환식 탄화수소 이외에, 접촉에 의해 상기 사이클로올레핀계 수지에 실질적인 변화를 주지 않는 유기 용제를 더 포함하는 혼합 용제인 〔3〕 내지 〔5〕 중 어느 하나에 기재된 제조 방법.  〔7〕사이클로올레핀계 수지에 실질적인 변화를 주지 않는 상기 유기 용제는 유기산의 알킬에스테르인 〔6〕에 기재된 제조 방법.  〔8〕유기산의 알킬에스테르는 아세트산 에스테르인 〔7〕에 기재된 제조 방법.  〔9〕아세트산 에스테르는 아세트산에틸, 아세트산아이소프로필 또는 아세트산프로필인 〔8〕에 기재된 제조 방법.  〔10〕상기 사이클로올레핀계 수지를 포함하는 보호 필름은 상기 유기 용제에 의한 접촉 전에 30nm 이상의 면내 위상차 값을 가지며, 상기  접촉 후의 상기 보호 필름의 면내 위상차 값이 상기  접촉 전의 면내 위상차 값보다 3nm를 초과하여 하회하지 않도록 접촉이 이루어지는 〔1〕 내지 〔9〕 중 어느 하나에 기재된 제조 방법.  〔11〕상기 사이클로올레핀계 수지를 포함하는 보호 필름을 상기 유기 용제에 접촉시킬 때, 그 유기 용제를 건조시키는 조작을 동시에 실시하는 〔1〕 내지 〔10〕 중 어느 하나에 기재된 제조 방법.  〔12〕상기 접착제는 수계 접착제인 〔1〕 내지 〔11〕 중 어느 하나에 기재된 제조 방법.  〔13〕상기 접착제는 폴리비닐알콜계 수지를 함유하는 〔12〕에 기재된 제조 방법.  
[ 발명의 효과 ]
본 발명에 따르면, 폴리비닐알콜계 수지로 이루어지는 편광 필름에 접착제를 통해 사이클로올레핀계 수지를 포함하는 보호 필름이 접합되어 있는 편광판에 있어서, 편광 필름과 사이클로올레핀계 수지 필름과의 접착력을 높일 수 있다. 특히, 사이클로올레핀계 수지 필름의 침식이 억제되어 편광판으로서의 고도의 성능을 유지한 채 편광 필름과 사이클로올레핀계 수지 필름과의 접착력이 향상된 편광판을 제조할 수 있다.  
[ 발명을 실시하기 위한 구체적인 내용 ]
본 발명에서는, 폴리비닐알콜계 수지에 이색성 색소가 흡착 배향되어 있는 편광 필름에 접착제를 통해 사이클로올레핀계 수지를 포함하는 보호 필름을 접합하여 편광판으로 한다. 사이클로올레핀계 수지 필름은 편광 필름의 양면에 접합할 수도 있고, 일면에 접합할 수도 있다. 편광 필름의 일면에 사이클로올레핀계 수지 필름을 접합한 경우에는, 그 반대면에 별도의 열가소성 수지로 이루어지는 보호 필름을 역시 접착제를 통해 접합하는 것이 바람직하다. 이하, 사이클로올레핀계 수지를 포함하는 보호 필름을 "제1 보호 필름", 그리고 다른 열가소성 수지로 이루어지는 보호 필름을 "제2 보호 필름"이라고 각각 칭할 수 있다. 먼저, 본 발명에 의해 제조되는 편광판의 각 구성 부재에 대해 설명한다.  [편광 필름]본 발명에 사용되는 편광 필름은, 구체적으로는, 폴리비닐알콜계 수지 필름에 이색성 색소가 흡착 배향되어 있는 것이다. 이색성 색소의 흡착 전, 흡착 중 또는 흡착 후에 폴리비닐알콜계 수지 필름을 일축 연신함으로써 그 이색성 색소를 연신 방향으로 배향시킬 수 있다. 폴리비닐알콜계 수지는 폴리아세트산 비닐계 수지를 비누화함으로써 얻어진다. 폴리아세트산 비닐계 수지로는, 아세트산 비닐의 단독 중합체인 폴리아세트산 비닐 외에, 아세트산 비닐과 여기에 공중합 가능한 다른 단량체와의 공중합체, 예컨대 에틸렌-아세트산 비닐 공중합체 등을 들 수 있다. 아세트산 비닐과 공중합 가능한 다른 단량체로는, 예컨대, 불포화 카르복실산류, 불포화 설폰산류, 상기 에틸렌을 비롯한 올레핀류, 비닐에테르류, 암모늄기를 갖는 아크릴아마이드류 등을 들 수 있다.  폴리비닐알콜계 수지의 비누화도는 통상 85 내지 100몰%이고, 바람직하게는 98몰% 이상이다. 폴리비닐알콜계 수지는 변성되어 있을 수도 있고, 예컨대 알데하이드류로 변성된 폴리비닐폼알, 폴리비닐아세탈, 폴리비닐부틸알 등도 사용할 수 있다. 또한, 폴리비닐알콜계 수지의 중합도는 통상 1,000 내지 10,000의 범위 내, 바람직하게는 1,500 내지 5,000의 범위 내이다.  이러한 폴리비닐알콜계 수지를 제막한 것이 편광 필름의 원단 필름으로 사용된다. 폴리비닐알콜계 수지를 제막하는 방법은, 특별히 한정되지 않으며, 종래 공지의 적당한 방법으로 제막할 수 있다. 폴리비닐알콜계 수지로 이루어지는 원단 필름의 막 두께는 특별히 한정되지 않으나, 예컨대 10 내지 150μm 정도이다.  편광 필름은 통상 폴리비닐알콜계 수지 필름을 이색성 색소로 염색하여 그 이색성 색소를 흡착시키는 공정(염색 처리 공정), 이색성 색소가 흡착된 폴리비닐알콜계 수지 필름을 붕산 수용액으로 처리하는 공정(붕산 처리 공정) 및 이 붕산 수용액에 의한 처리 후에 수세하는 공정(수세 처리 공정)을 거쳐 제조된다.  또한, 편광 필름의 제조시 폴리비닐알콜계 수지 필름은 일축 연신되는데, 이 일축 연신은 염색 처리 공정 전에 수행할 수도 있고, 염색 처리 공정 중에 수행할 수도 있으며, 염색 처리 공정 후에 수행할 수도 있다. 일축 연신을 염색 처리 공정 후에 수행하는 경우에는, 이 일축 연신은 붕산 처리 공정 전에 수행할 수도 있고, 붕산 처리 공정 중에 수행할 수도 있다. 물론, 이들 복수 개의 단계에서 일축 연신을 수행하는 것도 가능하다. 일축 연신은 원주 속도가 서로 다른 이간된 롤 사이를 통과시킴으로써 수행할 수도 있고, 열 롤로 끼우는 방식으로 수행할 수도 있다. 또한, 대기 중에서 연신을 수행하는 건식 연신일 수도 있고, 용제로 팽윤시킨 상태에서 연신을 수행하는 습식 연신일 수도 있다. 연신 배율은 통상 3 내지 8배 정도이다.  폴리비닐알콜계 수지 필름의 이색성 색소에 의한 염색은, 예컨대, 폴리비닐알콜계 수지 필름을 이색성 색소를 함유하는 수용액에 침지함으로써 수행된다. 이색성 색소로는 구체적으로는 아이오딘나 이색성 유기 염료 등이 사용된다. 이색성 유기 염료에는 C.I.DIRECT RED 39 등의 디스아조 화합물로 이루어지는 이색성 직접 염료, 트리스아조, 테트라키스아조 등의 화합물로 이루어지는 이색성 직접 염료가 포함된다. 또한, 폴리비닐알콜계 수지 필름은 염색 처리 전에 물에의 침지 처리를 실시해 두는 것이 바람직하다.  이색성 색소로서 아이오딘을 사용하는 경우에는, 통상 아이오딘 및 아이오딘화 칼륨을 함유하는 수용액에 폴리비닐알콜계 수지 필름을 침지하여 염색하는 방법이 채용된다. 이 수용액에서의 아이오딘의 함유량은 물 100 중량부 당 통상 0.01 내지 1중량부이고, 아이오딘화 칼륨의 함유량은 물 100 중량부 당 통상 0.5 내지 20 중량부이다. 이색성 색소로서 아이오딘을 사용하는 경우, 염색에 사용되는 수용액의 온도는 통상 20 내지 40℃이고, 또한, 이 수용액에의 침지 시간(염색 시간)은 통상 20 내지 1,800초간이다.  한편, 이색성 색소로서 이색성 유기 염료를 사용하는 경우에는, 통상 수용성의 이색성 유기 염료를 포함하는 수용액에 폴리비닐알콜계 수지 필름을 침지하여 염색하는 방법이 채용된다. 이 수용액에서의 이색성 유기 염료의 함유량은 물 100 중량부 당 통상 1×1O-4 내지 1O 중량부, 바람직하게는 1×1O-3 내지 1 중량부이며, 더욱 바람직하게는 1×1O-3 내지 1×1O-2 중량부이다. 이 수용액은 황산 나트륨 등의 무기염을 염색 조제로서 함유하고 있을 수도 있다. 이색성 색소로서 이색성 유기 염료를 사용하는 경우, 염색에 사용되는 염료 수용액의 온도는 통상 20 내지 80℃이고, 또한 이 수용액에의 침지 시간(염색 시간)은 통상 10 내지 1,800초간이다.  붕산 처리 공정은 이색성 색소에 의해 염색된 폴리비닐알콜계 수지 필름을 붕산 수용액에 침지함으로써 수행된다. 붕산 수용액에서의 붕산의 함유량은, 물 100 중량부 당 통상 2 내지 15 중량부, 바람직하게는 5 내지 12 중량부이다. 전술한 염색 처리 공정에서의 이색성 색소로서 아이오딘을 사용한 경우에는, 이 공정에서 사용하는 붕산 수용액은 아이오딘화 칼륨을 함유하는 것이 바람직하다. 이 경우, 붕산 수용액에서의 아이오딘화 칼륨의 함유량은 물 100 중량부 당 통상 0.1 내지 15 중량부, 바람직하게는 5 내지 12 중량부이다. 붕산 수용액에의 침지 시간은 통상 60 내지 1,200초간, 바람직하게는 150 내지 600초간, 더욱 바람직하게는 200 내지 400초간이다. 붕산 수용액의 온도는 통상 50℃ 이상이며, 바람직하게는 50 내지 85℃, 보다 바람직하게는 60 내지 80℃이다.  이어지는 수세 처리 공정에서는, 전술한 붕산 처리 후의 폴리비닐알콜계 수지 필름을 예컨대 물에 침지함으로써 수세 처리한다. 수세 처리에서의 물의 온도는 통상 5 내지 40℃이고, 침지 시간은 통상 1 내지 120초간이다. 수세 처리 후에는 통상 건조 처리가 실시되어 편광 필름을 얻을 수 있다. 건조 처리는, 예컨대 열풍 건조기나 원적외선 히터 등을 사용하여 수행할 수 있다. 건조 처리의 온도는 통상 30 내지 100℃, 바람직하게는 50 내지 80℃이다. 건조 처리 시간은 통상 60 내지 600초간, 바람직하게는 120 내지 600초간이다.  이상과 같이 하여 일축 연신된 폴리비닐알콜계 수지 필름에 이색성 색소가 흡착 배향되어 있는 편광 필름을 제작할 수 있다. 이 편광 필름의 두께는 5 내지 40μm 정도로 할 수 있다.  [사이클로올레핀계 수지 필름]본 발명에서는 편광 필름의 적어도 일측 면에 설치하는 제1 보호 필름을 사이클로올레핀계 수지 필름으로 구성하고, 접착제를 통해 그 사이클로올레핀계 수지 필름을 편광 필름에 접합한다.  사이클로올레핀계 수지란, 예컨대 노보넨이나 다환 노보넨계 모노머와 같은 환형 올레핀(사이클로올레핀)으로 이루어지는 모노머의 유닛을 갖는 열가소성의 수지이며, 열가소성 사이클로올레핀계 수지라고도 불린다. 이 사이클로올레핀계 수지는 상기 사이클로올레핀의 개환 중합체나 2종 이상의 사이클로올레핀을 사용한 개환 공중합체의 수소 첨가물일 수도 있고, 사이클로올레핀과, 체인형 올레핀이나 비닐기와 같은 중합성 이중 결합을 갖는 방향족 화합물 등과의 부가 중합체일 수도 있다. 사이클로올레핀계 수지에는 극성기가 도입되어 있을 수도 있다.  사이클로올레핀과, 체인형 올레핀 및/또는 비닐기를 갖는 방향족 화합물과의 공중합체를 사용하여 제1 보호 필름을 구성하는 경우, 체인형 올레핀으로는 에틸렌이나 프로필렌 등을 들 수 있고, 또한 비닐기를 갖는 방향족 화합물로는 스타이렌, α-메틸스타이렌, 핵 알킬 치환 스타이렌 등을 들 수 있다. 이러한 공중합체에서는, 사이클로올레핀으로 이루어지는 모노머의 유닛이 50 몰% 이하일 수도 있으나, 바람직하게는 15 내지 50 몰% 정도가 된다. 특히, 사이클로올레핀과 체인형 올레핀과 비닐기를 갖는 방향족 화합물과의 삼원 공중합체를 사용하여 제1 보호 필름을 구성하는 경우, 사이클로올레핀으로 이루어지는 모노머의 유닛은 전술한 바와 같이 비교적 적은 양으로 할 수 있다. 이러한 삼원 공중합체에 있어서, 체인형 올레핀으로 이루어지는 모노머의 유닛은 통상 5 내지 80 몰%, 비닐기를 갖는 방향족 화합물로 이루어지는 모노머의 유닛은 통상 5 내지 80 몰%이다.  사이클로올레핀계 수지 필름은 적당한 시판품을 사용할 수 있으며, 예컨대 독일의 TOPAS ADVANCED POLYMERS GnbH에서 생산되고 일본에서는 폴리플라스틱(주)에서 판매되고 있는 "TOPAS", JSR(주)에서 판매되고 있는 "아톤", 니혼 제온(주)에서 판매되고 있는 "제오노어"(ZEONOR)및 "제오넥스"(ZEONEX), 미쓰이 화학(주)에서 판매되고 있는 "아펠"(이상, 모두 상품명) 등을 들 수 있다. 이러한 사이클로올레핀계 수지를 제막하여 필름으로 하기 위해서는, 용제 캐스팅법이나 용융 압출법 등 공지의 방법이 적당히 사용된다. 또한, 예컨대 세키스이 화학 공업(주)에서 판매되고 있는 "엣쎄나" 및 "SCA40", 니혼 제온(주)에서 판매되고 있는 "제오노어 필름", JSR(주)에서 판매되고 있는 "아톤 필름"(이상, 모두 상품명) 등 미리 제막된 사이클로올레핀계 수지 제막의 시판품을 제1 보호 필름으로 사용할 수도 있다.  제1 보호 필름에 사용하는 사이클로올레핀계 수지 필름은 일축 연신 또는 이축 연신된 것일 수 있다. 이 경우의 연신 배율은 통상 1.1 내지 5배, 바람직하게는 1.1 내지 3배이다. 이 연신에 의해 위상차를 부여하여 위상차 필름으로 할 수 있다. 그 면내 위상차 값은 적용되는 액정 셀의 종류에 맞추어 적당히 설정하면 되나, 일반적으로는 30nm 이상으로 하는 것이 바람직하다. 면내 위상차 값의 상한은 특별히 한정되지 않지만, 예컨대 300nm 정도까지면 충분하다.  제1 보호 필름에 사용하는 사이클로올레핀계 수지 필름은 얇은 것이 바람직하지만, 너무 얇으면 강도가 저하하여 가공성이 떨어지는 경향이 있고, 한편 너무 두꺼우면 투명성이 저하하거나 편광판의 중량이 커지는 경향이 있다. 이러한 관점에서 보면, 사이클로올레핀계 수지를 포함하는 보호 필름의 두께는 통상 5 내지 200μm, 바람직하게는 10 내지 150μm, 보다 바람직하게는 20 내지 100μm이다.  사이클로올레핀계 수지를 포함하는 보호 필름은 이하에 상세하게 설명되는 바와 같은 접착제를 사용하여 편광 필름에 접착진다. 양자의 접착에 있어서는 접착성을 향상시키기 위해 편광 필름 및/또는 거기에 접합되는 보호 필름의 접착 표면에 플라즈마 처리, 코로나 처리, 자외선 조사 처리, 플레임(화염) 처리, 비누화 처리 등의 표면 처리를 적당히 실시할 수도 있다. 이하, 편광 필름과 사이클로올레핀계 수지 필름과의 접착에 사용되는 접착제에 대해 설명한다. [접착제]편광 필름과 사이클로올레핀계 수지 필름과의 접착에는 접착제가 사용된다. 이를 위해 사용하는 접착제는 양자에 대해 접착력을 발현되는 것이면 되며, 예컨대, 접착제 성분을 물에 용해 또는 분산시킨 수계의 접착제나 활성 에너지선 경화성 화합물을 함유하는 경화성 접착제를 들 수 있다. 편광 필름의 표면이 친수성인 것을 고려하면, 접착제 성분을 물에 용해 또는 분산시킨 수계의 접착제가 바람직하다. 수계 접착제는 경화 후의 접착제층을 얇게 할 수 있는 관점에서도 바람직하다. 수계 접착제의 주성분이 되는 접착제 성분에는 폴리비닐알콜계 수지나 우레탄 수지 등이 있다.  수계 접착제의 주성분으로서 폴리비닐알콜계 수지를 사용하는 경우, 그 폴리비닐알콜계 수지는 폴리아세트산 비닐계 수지를 비누화함으로써 얻어진다. 폴리아세트산 비닐계 수지로는 아세트산 비닐의 단독 중합체인 폴리아세트산 비닐 외에 아세트산 비닐과 거기에 공중합 가능한 다른 단량체와의 공중합체 등이 예시된다. 아세트산 비닐에 공중합되는 다른 단량체로는, 예컨대, 불포화 카르복실산류, 불포화 설폰산류, 올레핀류, 비닐에테르류, 암모늄기를 갖는 아크릴아마이드류 등을 들 수 있다. 접착제에 사용하는 폴리비닐알콜계 수지는 적당한 중합도를 가지고 있는 것이 바람직하고, 예컨대, 4중량% 농도의 수용액으로 했을 때 점도가 4 내지 50mPa·sec의 범위 내, 나아가서는 6 내지 30mPa·sec의 범위 내에 있는 것이 보다 바람직하다.  접착제에 사용하는 폴리비닐알콜계 수지의 비누화도는, 특별히 제한되지 않으나, 일반적으로는 80 몰% 이상인 것이 바람직하고, 나아가서는 90 몰% 이상인 것이 보다 바람직하다. 접착제에 사용하는 폴리비닐알콜계 수지의 비누화도가 낮으면 얻어지는 접착제층의 내수성이 불충분해지기 쉬운 경향이 있다.  접착제에는 변성된 폴리비닐알콜계 수지가 바람직하게 사용된다. 바람직한 변성 폴리비닐알콜계 수지로서 아세트아세틸기 변성된 폴리비닐알콜계 수지, 아니온 변성된 폴리비닐알콜계 수지, 카티온 변성된 폴리비닐알콜계 수지 등을 들 수 있다. 이러한 변성된 폴리비닐알콜계 수지를 사용하면, 접착제층의 내수성을 향상시키는 효과를 용이하게 얻을 수 있다.  아세트아세틸기 변성된 폴리비닐알콜계 수지는 폴리비닐알콜 골격을 구성하는 수산기 외에 아세트아세틸기(CH3COCH2CO-)를 갖는 것이며, 그 외의 기, 예컨대 아세틸기 등을 가지고 있을 수도 있다. 이 아세트아세틸기는 전형적으로는 폴리비닐알콜을 구성하는 수산기의 수소 원자가 치환된 상태로 존재한다. 아세트아세틸기 변성된 폴리비닐알콜계 수지는, 예컨대, 폴리비닐알콜을 다이케텐과 반응시키는 방법에 의해 제조할 수 있다. 아세트아세틸기 변성된 폴리비닐알콜계 수지는 반응성이 높은 작용기인 아세트아세틸기를 가지므로 접착제층의 내구성을 향상시키는 데 있어 바람직하다.  아세트아세틸기 변성된 폴리비닐알콜계 수지에서의 아세트아세틸기의 함유량은 0.1 몰% 이상이면 특별히 제한은 없다. 여기서 말하는 아세트아세틸기의 함유량이란, 폴리비닐알콜계 수지에서의 수산기, 아세트아세틸기 및 그 밖의 에스테르기(아세틸기 등의 합계량에 대한 아세트아세틸기의 몰분률을 %로 표시한 값으로서, "아세트아세틸화도"라고 칭할 수 있다. 폴리비닐알콜계 수지에서의 아세트아세틸화도가 O.1 몰%를 하회하면 접착제층의 내수성을 향상시키는 효과가 반드시 충분하지 않게 된다. 폴리비닐알콜계 수지에서의 아세트아세틸화도는 0.1 내지 40 몰% 정도, 더욱 바람직하게는 1 내지 20 몰%, 특히 바람직하게는 2∼7 몰%이다. 아세트아세틸화도가 40 몰%를 초과하면 내수성의 향상 효과가 작아진다.  아니온 변성된 폴리비닐알콜계 수지는 폴리비닐알콜 골격을 구성하는 수산기 외에 아니온성기, 전형적으로는 카르복실기(-COOH) 또는 그의 염을 함유하는 것이며, 그 밖의 기, 예컨대 아세틸기 등을 가지고 있을 수도 있다. 아니온 변성된 폴리비닐알콜계 수지는, 예컨대, 아니온성기(전형적으로는 카르복실기)를 갖는 불포화 단량체를 아세트산 비닐에 공중합시키고, 이어서 비누화하는 방법에 의해 제조할 수 있다. 한편, 카티온 변성된 폴리비닐알콜계 수지는 폴리비닐알콜 골격을 구성하는 수산기 외에 카티온성기, 전형적으로는 3차 아미노기 또는 4차 암모늄기를 함유하는 것이며, 그 밖의 기, 예컨대 아세틸기 등을 가지고 있을 수도 있다. 카티온 변성된 폴리비닐알콜계 수지는, 예컨대 카티온성기(전형적으로는 3차 아미노기 또는 4차 암모늄기)를 갖는 불포화 단량체를 아세트산 비닐에 공중합시키고, 이어서 비누화하는 방법에 의해 제조할 수 있다.  본 발명에 사용되는 접착제는 물론 전술한 변성 폴리비닐알콜계 수지를 2종 이상 포함하는 것일 수도 있고, 또한, 변성되지 않은 폴리비닐알콜계 수지(구체적으로는 폴리아세트산 비닐의 완전 또는 부분 비누화물) 및 전술한 변성 폴리비닐알콜계 수지를 모두 포함하는 것일 수도 있다.  접착제를 구성하는 폴리비닐알콜계 수지는 시판품 중에서 적당히 선택하여 사용할 수 있다. 구체적으로는, 예컨대, 높은 비누화도를 갖는 폴리비닐알콜로서, (주)쿠라레에서 판매되고 있는 "PVA-117H"나, 니혼 합성 화학 공업(주)에서 판매되고 있는 "고세놀 NH-20", 아세트아세틸기 변성된 폴리비닐알콜로서, 니혼 합성 화학 공업(주)에서 판매되고 있는 "고세파이머(GOHSEFIMER) Z" 시리즈, 아니온 변성된 폴리비닐알콜로서 (주)쿠라레에서 판매되고 있는 "KL-318" 및 "KM-118"이나 니혼 합성 화학 공업(주)에서 판매되고 있는 "고세날 T-330", 카티온 변성된 폴리비닐알콜로서 (주)쿠라레에서 판매되고 있는 "CM-318"이나 일본 합성 화학 공업(주)에서 판매되고 있는 "고세파이머 K-210" 등을 들 수 있다.  접착제에서의 폴리비닐알콜계 수지의 농도는, 특별히 제한되지 않지만, 수용액의 형태로 사용하므로 물 100 중량부에 대해 폴리비닐알콜계 수지가 1 내지 20 중량부의 범위 내가 되도록 하는 것이 바람직하고, 그 중에서도 1 내지 15 중량부, 더욱 바람직하게는 1 내지 10 중량부, 특히 바람직하게는 2 내지 10 중량부의 범위 내가 되도록 하는 것이 보다 바람직하다. 수용액에서의 폴리비닐알콜계 수지의 농도가 너무 작으면 접착성이 저하하기 쉬운 경향이 있고, 한편으로 그 농도가 너무 크면 얻어지는 편광판의 광학 특성이 저하하기 쉬운 경향이 있다. 이 접착제에 사용되는 물은 순수, 초순수, 수도물 등일 수 있고, 특별히 제한되지 않지만, 형성되는 접착제층의 균일성 및 투명성을 유지하는 관점에서는 순수 또는 초순수가 바람직하다. 또한, 메탄올이나 에탄올 등의 알콜을 접착제 수용액에 가할 수도 있다.  폴리비닐알콜계 수지를 주성분으로 하는 수계 접착제에는 가교제를 함유시킬 수 있다. 가교제는 폴리비닐알콜계 수지에 대해 반응성을 갖는 작용기를 갖는 화합물이면 되며, 종래로부터 폴리비닐알콜계 접착제에서 사용되고 있는 것을 특별히 제한없이 사용할 수 있다. 가교제가 될 수 있는 화합물을 작용기별로 게시하면, 아이소시아네이트기(-NCO)를 분자 내에 적어도 2개 갖는 아이소시아네이트 화합물; 에폭시기(가교 -O-)를 분자 내에 적어도 2개 갖는 에폭시 화합물; 모노- 또는 다이- 알데하이드류; 유기 타이타늄 화합물; 마그네슘, 칼슘, 철, 니켈, 아연 및 알루미늄과 같은 2가 또는 3가 금속의 무기염; 글라이옥실산의 금속염; 메틸올멜라민 등이 있다.  가교제가 되는 아이소시아네이트 화합물의 구체적인 예로는, 톨릴렌다이아소시아네이트, 수소화 톨릴렌다이아이소시아네이트, 트라이메틸올프로판과 톨릴렌다이아이소시아네이트와의 어덕트체, 다이페닐메탄다이아가소시아네이트, 트라이페닐메탄트라이아이소시아네이트, 아이소포론다이아이소시아네이트, 이들의 케토옥심 블록물 또는 페놀블록물 등을 들 수 있다.  가교제가 되는 에폭시 화합물의 구체적인 예로는, 에틸렌글라이콜다이글라이시딜에테르, 폴리에틸렌글라이콜다이글라이시딜에테르, 글라이세린의 다이- 또는 트라이- 글라이시딜에테르, 1,6-헥산디올다이글라이시딜에테르, 트라이메틸올프로판트라이글라이시딜에테르, 다이글라이시딜아닐린, 다이글라이시딜아민, 폴리알킬렌폴리아민과 다이카르복실산과의 반응물인 폴리아마이드폴리아민에 에피클로로하이드린을 반응시켜 얻어지는 수용성의 폴리아마이드에폭시 수지 등을 들 수 있다.  가교제가 되는 모노알데하이드류의 구체적인 예로는, 포름알데하이드, 아세트알데하이드, 프로피온알데하이드, 부틸알데하이드 등을 들 수 있으며, 다이알데하이드류의 구체적인 예로는 글라이옥살, 말론다이알데하이드, 석신다이알데하이드, 글루탈다이알데하이드, 말레인다이알데하이드, 프탈다이알데하이드 등을 들 수 있다.  가교제가 되는 유기 타이타늄 화합물은, 마쓰모토 정제 화학 제품(주)에서 각종 제품이 판매되고 있다. 이 회사의 유기 타이타늄 화합물에 따른 홈 페이지(인터넷 003c#URL:wvw.m-chem.co.jp/products/products1.html003e#, 2010년 11월 18일 검색)로부터 본 발명에 적합하게 사용되는 수용성 유기 타이타늄 화합물을 그 시성식, 이 회사가 말하는 화학명, 이 회사의 상품명의 순으로 게시하면 다음과 같은 것이 있다.  [(CH3)2CHO]2Ti[OCH2CH2N(CH2CH2OH)2]2: 이 회사가 말하는 화학명 "타이탄다이아이소프로폭시비스(트라이에탄올아미네이트)", 이 회사의 상품명 "오르가틱스 TC-400", (HO)2Ti[OCH(CH3)COO-]2(NH4+)2: 이 회사가 말하는 화학명 "타이탄락테이트암모늄염, 이 회사의 상품명 "오르가틱스 TC-300", (HO)2Ti[OCH(CH3)COOH]2: 이 회사가 말하는 화학명 "타이탄락테이트", 이 회사의 상품명 "오르가틱스 TC-310" 및  "오르가틱스 TC-315".  또한, 글라이옥실산의 금속염은 알칼리 금속염 또는 알칼리 토류 금속염인 것이 바람직하며, 예컨대, 글라이옥실산 나트륨, 글라이옥실산 칼륨, 글라이옥실산 마그네슘, 글라이옥실산 칼슘 등을 들 수 있다.  이들 가교제 중에서도 전술한 수용성의 폴리아마이드 에폭시 수지를 비롯한 에폭시 화합물이나 알데하이드류, 메틸올멜라민, 글라이옥실산의 알칼리 금속 또는 알칼리 토류 금속염 등이 적합하게 사용된다.  가교제는 폴리비닐알콜계 수지와 함께 물에 용해하여 접착제를 형성하고 있는 것이 바람직하다. 단, 이하에 진술하는 바와 같이, 수용액 중에서의 가교제 양은 약간이어도 좋으므로, 물에 대해 예컨대, 적어도 O.1 중량% 정도의 용해도를 갖는 것이라면 가교제로서 사용할 수 있다. 물론, 일반적으로 수용성이라고 불릴 정도의 물에 대한 용해도를 갖는 화합물이 본 발명에 사용하는 가교제로는 적합하다.  가교제의 배합량은 폴리비닐알콜계 수지의 종류 등에 따라 적당히 설계되는 것인데, 폴리비닐알콜계 수지 100 중량부에 대해 통상 5 내지 60 중량부 정도, 바람직하게는 10 내지 50 중량부이다. 이 범위에서 가교제를 배합하면 양호한 접착성을 얻을 수 있다. 전술한 바와 같이, 접착제층의 내구성을 향상시키기 위해서는 아세트아세틸기 변성된 폴리비닐알콜계 수지가 바람직하게 사용되는데, 이 경우에도 폴리비닐알콜계 수지 100 중량부에 대해 가교제를 5 내지 60 중량부, 나아가서는 10 내지 50 중량부의 비율로 배합하는 것이 바람직하다. 가교제의 배합량이 너무 많아지면 가교제의 반응이 단시간에 진행되어 접착제가 조기에 겔화되는 경향이 있고, 그 결과 포트라이프가 극단적으로 짧아져 공업적인 사용이 어려워진다.  접착제에는 본 발명의 효과를 저해하지 않는 범위에서, 예컨대 실레인 커플링제, 가소제, 대전 방지제, 미립자 등 종래 공지의 적당한 첨가제를 배합할 수도 있다.수계 접착제의 주성분으로서 우레탄 수지를 사용하는 경우, 적당한 접착제의 예로서 폴리에스테르계 아이오노머형 우레탄 수지와 글라이시딜옥시기를 갖는 화합물과의 혼합물을 들 수 있다. 여기서 말하는 폴리에스테르계 아이오노머형 우레탄 수지는 폴리에스테르 골격을 갖는 우레탄 수지로서, 그 속에 소량의 이온성 성분(친수 성분)이 도입된 것이다. 이러한 아이오노머형 우레탄 수지는 유화제를 사용하지 않고 직접 수중에서 유화하여 에멀젼이 되기 때문에 수계 접착제에 적합하게 사용된다. 폴리에스테르계 아이오노머형 우레탄 수지를 편광 필름과 보호 필름의 접착제에 사용하는 것은, 예컨대 JP 2005-070140-A, JP 2005-181817-A 및 JP 2005-208456-A에 기재되어 공지이다.  편광 필름과 사이클로올레핀계 수지 필름을 서로 붙이는 데 활성 에너지선 경화성 화합물을 함유하는 경화성 접착제를 사용할 수도 있다. "활성 에너지선 경화성 화합물"이란 활성 에너지선의 조사에 의해 경화할 수 있는 화합물을 의미한다. 활성 에너지선 경화성 화합물은 카티온 중합성의 것일 수도 있고, 라디칼 중합성의 것일 수도 있다. 카티온 중합성 화합물의 예로서, 분자 내에 적어도 1개의 에폭시기를 갖는 에폭시 화합물, 분자 내에 적어도 1개의 옥세탄 고리를 갖는 옥세탄 화합물 등을 들 수 있다. 또한, 라디칼 중합성 화합물의 예로서, 분자 내에 적어도 1개의 (메타)아크릴로일옥시기를 갖는 (메타)아크릴계 화합물 등을 들 수 있다. 또한, "(메타)아크릴로일옥시기"란 메타크릴옥시기 또는 아크릴로일옥시기를 의미한다.  이와 같이 서로 붙이는 데 사용하는 활성 에너지선 경화성 화합물은 적어도 에폭시 화합물을 포함하는 것이 바람직하며, 이에 따라, 편광 필름과 사이클로올레핀계 수지 필름과의 사이에서 보다 양호한 밀착성을 나타내게 된다.  에폭시 화합물은, 내후성이나 굴절률, 카티온 중합성 등의 관점에서, 분자 내에 방향환을 포함하지 않는 에폭시 화합물을 주성분으로 하는 것이 바람직하다. 분자 내에 방향환을 포함하지 않는 에폭시 화합물로서, 지환식 환을 갖는 폴리올의 글라이시딜에테르, 지방족 에폭시 화합물, 지환식 에폭시 화합물 등을 예시할 수 있다. 이러한 경화성 접착제에 적합하게 사용되는 에폭시 화합물은, 예컨대, JP 2004-245925-A에서 상세하게 설명되어 있는데, 여기서도 개략을 설명하기로 한다. 지환식 환을 갖는 폴리올의 글라이시딜에테르는 방향족 폴리올을 촉매 존재 하 가압 하에서 방향환에 선택적으로 수소화 반응을 수행함으로써 얻어지는 핵 수소 첨가 폴리하이드록시 화합물을 글라이시딜에테르화한 것일 수 있다. 방향족 폴리올로는, 예컨대 비스페놀 A, 비스페놀 F 및 비스페놀 S와 같은 비스페놀형 화합물; 페놀노볼락 수지, 크레졸노볼락 수지 및 하이드록시벤즈알데하이드페놀노볼락수지와 같은 노볼락형 수지; 테트라하이드록시다이페닐메탄, 테트라하이드록시벤조페논 및 폴리비닐페놀과 같은 다작용형의 화합물 등을 들 수 있다. 이들 방향족 폴리올의 방향환에 수소화 반응을 수행하여 얻어지는 지환식 폴리올에 에피클로로하이드린을 반응시킴으로써 글라이시딜에테르로 할 수 있다. 이러한 지환식 환을 갖는 폴리올의 글라이시딜에테르 중에서도 특히 바람직한 것으로서 수소화된 비스페놀 A의 다이글라이시딜에테르를 들 수 있다.  지방족 에폭시 화합물은 지방족 다가 알콜 또는 그 알킬렌옥사이드 부가물의 폴리글라이시딜에테르일 수 있다. 보다 구체적으로는, 1,4-부탄디올의 다이글라이시딜에테르; 1,6-헥산디올의 다이글라이시딜에테르; 글라이세린의 트라이글라이시딜에테르; 트라이메틸올프로판의 트라이글라이시딜에테르; 폴리에틸렌글라이콜의 다이글라이시딜에테르; 프로필렌글라이콜의 다이글라이시딜에테르; 에틸렌글라이콜, 프로필렌글라이콜 또는 글라이세린과 같은 지방족 다가 알콜에 1종 또는 2종 이상의 알킬렌옥사이드(에틸렌옥사이드나 프로필렌옥사이드)를 부가함으로써 얻어지는 폴리에테르폴리올의 폴리글라이시딜에테르 등을 들 수 있다.  지환식 에폭시 화합물은 지환식 환에 결합한 에폭시기를 분자 내에 적어도 1개 갖는 화합물이다. 여기서, "지환식 환에 결합한 에폭시기"란, 하기식 (II)로 표시되는 구조에서의 가교의 산소 원자 -O-를 의미하며, 하기 식에 있어서 n은 2 내지 5의 정수이다.  	이 식 (II)에서의 (CH2)n 중의 1개 또는 복수 개의 수소 원자를 제거한 형태의 기가 다른 화학 구조에 결합되어 있는 화합물이 지환식 에폭시 화합물로 될 수 있다. 또한, 지환식 환을 형성하는 (CH2)n 중의 1개 또는 복수 개의 수소 원자는 메틸기나 에틸기와 같은 직쇄형 알킬기로 적당히 치환되어 있을 수도 있다.  이상과 같은 에폭시 화합물 중에서도 지환식 에폭시 화합물, 즉 에폭시기의 적어도 1개가 지환식 환에 결합되어 있는 화합물이 바람직하며, 특히 옥사바이사이클로헥산환〔상기 식 (II)에 있어서 n=3인 것〕이나 옥사바이사이클로헵탄환〔상기 식 (II)에 있어서 n=4인 것〕을 갖는 에폭시 화합물은 경화물의 탄성률이 높고, 편광 필름과 보호 필름 사이에서 양호한 접착성을 부여하므로 보다 바람직하게 사용된다. 이하 지환식 에폭시 화합물의 구체적인 예를 게시한다. 여기서는, 먼저 화합물명을 들고, 그 후 각각에 대응하는 화학식을 나타내기로 하며, 화합물명과 그에 대응하는 화학식에는 동일한 부호를 붙인다.  A: 3, 4-에폭시사이클로헥실메틸 3,4-에폭시사이클로헥산카르복실레이트 B: 3,4-에폭시-6-메틸사이클로헥실메틸 3,4-에폭시-6-메틸사이클로헥산카르복실레이트,  C: 에틸렌비스(3,4-에폭시사이클로헥산카르복실레이트), D: 비스(3,4-에폭시사이클로헥실메틸)아디페이트,  E: 비스(3,4-에폭시-6-메틸사이클로헥실메틸)아디페이트, F: 다이에틸렌글라이콜비스(3,4-에폭시사이클로헥실메틸에테르), G: 에틸렌글라이콜비스(3,4-에폭시사이클로헥실메틸에테르) H: 2,3,14,15-다이에폭시-7,11,18,21-테트라옥사트리스파이로[5.2.2.5.2.2]헨이코산, I: 3-(3,4-에폭시사이클로헥실)-8,9-에폭시-1,5-다이옥사스파이로[5.5]운데칸,  J: 4-비닐사이클로헥센다이옥사이드, K: 리모넨다이옥사이드,  L: 비스(2,3-에폭시사이클로펜틸)에테르,M: 다이사이클로펜타젠다이옥사이드 등.  경화성 접착제에 있어서, 에폭시 화합물은 1종만 단독으로 사용할 수도 있고, 2종 이상을 병용할 수도 있다.  또한, 경화성 접착제는, 상기 에폭시 화합물 이외에 옥세탄 화합물을 함유할 수도 있다. 옥세탄 화합물을 첨가함으로써 경화성 접착제의 점도를 낮추어 경화 속도를 고속화할 수 있다.  옥세탄 화합물은 분자 내에 적어도 1개의 옥세탄환(4원환 에테르)을 갖는 화합물로서, 예컨대, 3-에틸-3-하이드록시메틸옥세탄, 1,4-비스[(3-에틸-3-옥세타닐)메톡시메틸〕벤젠, 3-에틸-3-(페녹시메틸)옥세탄 , 다이〔(3-에틸-3-옥세타닐)메틸〕에테르, 3-에틸-3-(2-에틸헥실옥시메틸)옥세탄 , 페놀노볼락옥세탄 등을 들 수 있다. 이들 옥세탄 화합물은 시판품을 용이하게 입수하는 것이 가능하며, 예컨대, 모두 도아 합성(주)에서 판매되고 있는 상품명으로 "알론옥세탄 OXT-101", "알론옥세탄 OXT-121", "알론옥세탄 OXT-2 U", "알론옥세탄 OXT-221", "알론옥세탄 OXT-212" 등을 들 수 있다. 옥세탄 화합물의 배합량은 특별히 한정되지 않지만, 활성 에너지선 경화성 화합물 전체를 기준으로 통상 50 중량% 이하, 바람직하게는 10 내지 40 중량%이다.  경화성 접착제가 에폭시 화합물이나 옥세탄 화합물 등의 카티온 중합성 화합물을 포함하는 경우, 그 경화성 접착제에는 통상 광 카티온 중합 개시제가 배합된다. 광 카티온 중합 개시제를 사용하면, 상온에서의 접착제층의 형성이 가능해지기 때문에 편광 필름의 내열성이나 팽창으로 인한 일그러짐을 고려할 필요가 감소하여 밀착성있게 편광 필름과 보호 필름을 접합할 수 있다. 또한, 광 카티온 중합 개시제는 광에서 촉매적으로 작용하기 때문에 이를 경화성 접착제에 혼합해도 경화성 접착제는 보존 안정성이나 작업성이 뛰어나다.광 카티온 중합 개시제는 가시광선, 자외선, X선 또는 전자선과 같은 활성 에너지선의 조사에 의해 카티온종 또는 루이스산을 발생하여 카티온 중합성 화합물의 중합 반응을 개시시키는 것이다. 광 카티온 중합 개시제는 어느 타입이 것이어도 좋으나, 구체적인 예를 들면, 방향족 다이아조늄염; 방향족 요드늄 염이나 방향족 설포늄염과 같은 오늄염; 철-아렌 착체 등이 있다.  방향족 다이아조늄염으로는, 예컨대 다음과 같은 화합물을 들 수 있다. 벤젠다이아조늄 헥사플루오로안티모네이트,  벤젠다이아조늄 헥사플루오로포스페이트,벤젠다이아조늄 헥사플루오로보레이트 등.방향족 요드늄 염으로는, 예컨대 다음과 같은 화합물을 들 수 있다.  다이페닐요드늄 테트라키스(펜타플루오로페닐)보레이트, 다이페닐요드늄 헥사플루오로포스페이트,  다이페닐요드늄 헥사플루오로안티모네이트,  다이(4-노나일페닐)요드늄 헥사플루오로포스페이트 등. 방향족 설포늄염으로는, 예컨대 다음과 같은 화합물을 들 수 있다. 트라이페닐설포늄 헥사플루오로포스페이트,  트라이페닐설포늄 헥사플루오로안티모네이트,  트라이페닐설포늄 테트라키스(펜타플루오로페닐)보레이트,  4,4'-비스〔다이페닐설포니오〕다이페닐설파이드 비스헥사플루오로포스페이트, 4,4'-비스〔다이(β-하이드록시에톡시)페닐설포니오〕다이페닐설파이드 비스헥사플루오로안티모네이트,  4,4'-비스〔다이(β-하이드록시에톡시)페닐설포니오〕다이페닐설파이드 비스헥사플루오로포스페이트,  7-〔다이(p-톨루일)설포니오〕-2-아이소프로필티오잔톤 헥사플루오로안티모네이트, 7-〔다이(p-톨루일)설포니오〕-2-아이소프로필티오잔톤 테트라키스(펜타플루오로페닐)보레이트,  4-페닐카르보닐-4'-다이페닐설포니오-다이페닐설파이드헥사플루오로포스페이트,  4-(p-tert-부틸페닐카르보닐)-4'-다이페닐설포니오-다이페닐설파이드 헥사플루오로안티모네이트,  4-(p-tert-부틸페닐카르보닐)-4'-다이(p-톨루일)설포니오-다이페닐설파이드 테트라키스(펜타플루오로페닐)보레이트 등또한, 철-아렌 착체로는 예컨대 다음과 같은 화합물을 들 수 있다. 자일렌-사이클로펜타다이에닐 철(II) 헥사플루오로안티모네이트, 쿠멘-사이클로펜타다이에닐 철(II) 헥사플루오로포스페이트,  자일렌-사이클로펜타다이에닐 철(II) 트리스(트라이플루오로메틸설포닐)메타나이드 등.  이들 광 카티온 중합 개시제는 시판품을 용이하게 입수하는 것이 가능하며, 예컨대, 각각 상품명으로, 니혼 화약(주)에서 판매되고 있는 "카야래드(KAYARAD) PCI-220" 및 "카야래드(KAYARAD) PCI-620", 유니온 카바이드사에서 판매되고 있는 "UVI-6990", 다이셀 사이텍(주)에서 판매되고 있는 "UVACURE 1590", (주)ADEKA에서 판매되고 있는 "아데카옵토머(ADEKAOPTOMER) SP-150" 및 "아데카옵토머 SP-170", 니혼 소다(주)에서 판매되고 있는 "CI-5102", "CIT-1370", "CIT-1682", "CIP-1866S", "CIP-2048S" 및 "CIP-2064S", 미도리 화학(주)에서 판매되고 있는 "DPI-101", "DPI-102", "DPI-103", "DPI-105", "MPI-103", "MPI-105", "BBI-101", "BBI-102", "BBI-103", "BBI-105", "TPS-101, "TPS-102", "TPS-103", "TPS-105", "MDS-103", "MDS-105", "DTS-102" 및 "DTS-103", 로디아사에서 판매되고 있는 "PI-2074" 등을 들 수 있다.  이들 광 카티온 중합 개시제는 각각 단독으로 사용할 수도 있고, 2종 이상 혼합하여 사용할 수도 있다. 이들 중에서도 특히 방향족 설포늄염은 300nm 이상의 파장 영역에서도 자외선 흡수 특성을 가지므로 경화성이 뛰어나며, 양호한 기계적 강도를 부여하고, 또한 편광 필름과 보호 필름 사이의 양호한 밀착성을 갖는 경화물을 부여할 수 있기 때문에 바람직하게 사용된다.  광 카티온 중합 개시제의 배합량은 에폭시 화합물이나 옥세탄 화합물을 포함하는 카티온 중합성 화합물의 합계 100 중량부에 대해 통상 0.5 내지 20 중량부이며, 바람직하게는 1 내지 6 중량부이다. 광 카티온 중합 개시제의 배합량이 적으면 경화가 불충분해져 기계적 강도나 편광 필름과 보호 필름 사이의 접착성을 저하시키는 경향이 있다. 한편, 광 카티온 중합 개시제의 배합량이 너무 많으면 경화물 중의 이온성 물질이 증가함으로써 경화물의 흡습성이 높아져 얻어지는 접착제층의 내구 성능이 저하할 가능성이 있다.  또한, 경화성 접착제는 상기 에폭시 화합물과 함께, 혹은 에폭시 화합물 및 옥세탄 화합물과 함께 라디칼 중합성인 (메타)아크릴계 화합물을 함유할 수도 있다. (메타)아크릴계 화합물을 병용함으로써 접착제층의 경도나 기계적 강도를 높이는 효과를 기대할 수 있고, 나아가서는 경화성 접착제의 점도나 경화 속도 등의 조정을 보다 훨씬 용이하게 수행할 수 있게 된다.  (메타)아크릴계 화합물로는, 분자 내에 적어도 1개의 (메타)아크릴로일옥시기를 갖는 (메타)아크릴레이트 모노머나 작용기를 갖는 화합물을 2종 이상 반응시켜 얻을 수 있고, 분자 내에 적어도 2개의 (메타)아크릴로일옥시기를 갖는 (메타)아크릴레이트 올리고머 등을 들 수 있다. 이들은 각각 단독으로 사용할 수도 있고, 2종 이상을 병용할 수도 있다. 2종 이상 병용하는 경우, (메타)아크릴레이트 모노머가 2종 이상일 수도 있고, (메타)아크릴레이트 올리고머가 2종 이상일 수도 있으며, 물론, (메타)아크릴레이트 모노머의 1종 이상과 (메타)아크릴레이트 올리고머의 1종 이상을 병용할 수도 있다. 또한, "(메타)아크릴레이트"란 아크릴레이트 또는 메타아크릴레이트를 의미한다.  상기한 (메타)아크릴레이트 모노머에는 분자 내에 1개의 (메타)아크릴로일옥시기를 갖는 단작용 (메타)아크릴레이트 모노머, 분자 내에 2개의 (메타)아크릴로일옥시기를 갖는 2작용 (메타)아크릴레이트 모노머 및 분자 내에 3개 이상의 (메타)아크릴로일옥시기를 갖는 다작용 (메타)아크릴레이트 모노머가 있다.  단작용 (메타)아크릴레이트 모노머의 구체적인 예로는, 테트라하이드로퍼퍼릴(메타)아크릴레이트, 2-하이드록시에틸(메타)아크릴레이트, 2- 또는 3-하이드록시프로필(메타)아크릴레이트, 2-하이드록시부틸(메타)아크릴레이트, 2-하이드록시-3-페녹시프로필(메타)아크릴레이트, 아이소부틸(메타)아크릴레이트, tert-부틸(메타)아크릴레이트, 2-에틸헥실(메타)아크릴레이트, 사이클로헥실(메타)아크릴레이트, 다이사이클로펜테닐(메타)아크릴레이트, 벤질(메타)아크릴레이트, 아이소보닐(메타)아크릴레이트, 페녹시에틸(메타)아크릴레이트, 다이사이클로펜테닐옥시에틸(메타)아크릴레이트, 다이메틸아미노에틸(메타)아크릴레이트, 에틸카비톨(메타)아크릴레이트, 트라이메틸올프로판모노(메타)아크릴레이트, 펜타에리스리톨모노(메타)아크릴레이트, 페녹시폴리에틸렌글라이콜(메타)아크릴레이트 등을 들 수 있다. 단작용 (메타)아크릴레이트 모노머로서 카르복실기를 함유하는 (메타)아크릴레이트 모노머를 사용할 수도 있다.  카르복실기를 함유하는 단작용 (메타)아크릴레이트 모노머로는 2-(메타)아크릴로일옥시에틸프탈산, 2-(메타)아크릴로일옥시에틸헥사하이드로프탈산, 카르복시에틸(메타)아크릴레이트, 2-(메타)아크릴로일옥시에틸호박산, N-(메타)아크릴로일옥시-N', N'-다이카르복시메틸-p-페닐렌다이아민, 4-(메타)아크릴로일옥시에틸트라이멜리트산 등을 들 수 있다.  2작용 (메타)아크릴레이트 모노머로는 알킬렌글라이콜다이(메타)아크릴레이트류, 폴리옥시알킬렌글라이콜다이(메타)아크릴레이트류, 할로겐 치환 알킬렌글라이골다이(메타)아크릴레이트류, 지방족 폴리올의 다이(메타)아크릴레이트류, 수소 첨가 다이사이클로펜타다이엔 또는 트라이사이클로데칸다이알칸올의 다이(메타)아크릴레이트류, 다이옥세인글라이콜 또는 다이옥세인다이알칸올의 다이(메타)아크릴레이트류, 비스페놀 A 또는 비스페놀 F의 알킬렌옥사이드 부가물의 다이(메타)아크릴레이트류, 비스페놀 A 또는 비스페놀 F의 에폭시다이(메타)아크릴레이트류 등이 대표적이다.  2작용 (메타)아크릴레이트 모노머의 보다 구체적인 예를 들면, 에틸렌글라이콜다이(메타)아크릴레이트, 1,3-부탄디올다이(메타)아크릴레이트, 1,4-부탄디올다이(메타)아크릴레이트, 1,6-헥산디올다이(메타)아크릴레이트, 1,9-노네인디올다이(메타)아크릴레이트, 네오펜틸글라이콜다이(메타)아크릴레이트, 트라이메틸올프로판다이(메타)아크릴레이트, 펜타에리스리톨다이(메타)아크릴레이트, 다이트라이메틸올프로판다이(메타)아크릴레이트, 다이에틸렌글라이콜다이(메타)아크릴레이트, 트라이에틸렌글라이콜다이(메타)아크릴레이트, 다이프로필렌글라이콜다이(메타)아크릴레이트, 트라이프로필렌글라이콜다이(메타)아크릴레이트, 폴리에틸렌글라이콜다이(메타)아크릴레이트, 폴리프로필렌글라이콜다이(메타)아크릴레이트, 폴리테트라메틸렌글라이콜다이(메타)아크릴레이트, 실리콘다이(메타)아크릴레이트, 하이드록시피발린산 네오펜틸글라이콜에스테르의 다이(메타)아크릴레이트, 2,2-비스[4-(메타)아크릴로일옥시에톡시에톡시페닐]프로판, 2,2-비스[4-(메타)아크릴로일옥시에톡시에톡시사이클로헥실]프로판, 수소 첨가 다이사이클로펜타다이에닐다이(메타)아크릴레이트, 트라이사이클로데칸다이메탄올다이(메타)아크릴레이트, 1,3-다이옥세신-2,5-다이일다이(메타)아크릴레이트〔별칭: 다이옥세신글라이콜다이(메타)아크릴레이트〕, 하이드록시피발알데하이드와 트라이메틸올프로판과의 아세탈 화합물〔화학명: 2-(2-하이드록시-1,1-다이메틸에틸)-5-에틸-5-하이드록시메틸-1,3-다이옥세신〕의 다이(메타)아크릴레이트, 트리스(하이드록시에틸)아이소시아누레이트다이(메타)아크릴레이트 등이 있다. 3작용 이상의 다작용 (메타)아크릴레이트 모노머로는 글라이세린트라이(메타)아크릴레이트, 트라이메틸올프로판트라이(메타)아크릴레이트, 다이트라이메틸올프로판트라이(메타)아크릴레이트, 다이트라이메틸올프로판테트라(메타)아크릴레이트, 펜타에리스리톨트라이(메타)아크릴레이트, 펜타에리스리톨테트라(메타)아크릴레이트, 다이펜타에리스리틀테트라(메타)아크릴레이트, 다이펜타에리스리톨펜타(메타)아크릴레이트, 다이펜타에리스리톨헥사(메타)아크릴레이트 등의 3작용 이상의 지방족 폴리올의 폴리(메타)아크릴레이트가 대표적인 것이며, 기타 3작용 이상의 할로겐 치환 폴리올의 폴리(메타)아크릴레이트, 글라이세린의 알킬렌옥사이드 부가물의 트라이(메타)아크릴레이트, 트라이메틸올프로판의 알킬렌옥사이드 부가물의 트라이(메타)아크릴레이트, 1,1,1-트리스[(메타)아크릴로일옥시에톡시에톡시]프로판, 트리스(하이드록시에틸)아이소시아누레이트트라이(메타)아크릴레이트류 등을 들 수 있다.  한편, (메타)아크릴레이트 올리고머에는 우레탄(메타)아크릴레이트 올리고머, 폴리에스테르(메타)아크릴레이트 올리고머, 에폭시(메타)아크릴레이트 올리고머 등이 있다.  우레탄(메타)아크릴레이트 올리고머란 분자 내에 우레탄 결합(-NHCOO-) 및 적어도 2개의 (메타)아크릴로일옥시기를 갖는 화합물이다. 구체적으로는, 분자 내에 적어도 1개의 (메타)아크릴로일옥시기 및 적어도 1개의 수산기를 각각 갖는 수산기 함유 (메타아크릴레이트 모노머와 폴리아이소시아네이트와의 우레탄화 반응 생성물이나, 폴리올류를 폴리아이소시아네이트와 반응시켜 얻어지는 말단 아이소시아네이트기 함유 우레탄 화합물과, 분자 내에 적어도 1개의 (메타)아크릴로일옥시기 및 적어도 1개의 수산기를 각각 갖는 (메타)아크릴레이트 모노머와의 우레탄화 반응 생성물 등일 수 있다.  상기 우레탄화 반응에 사용되는 수산기 함유 (메타)아크릴레이트 모노머로는, 2-하이드록시에틸(메타)아크릴레이트, 2-하이드록시프로필(메타)아크릴레이트, 2-하이드록시부틸(메타)아크릴레이트, 2-하이드록시-3-페녹시프로필(메타)아크릴레이트, 글라이세린다이(메타)아크릴레이트, 트라이메틸올프로판다이(메타)아크릴레이트, 펜타에리스리톨트라이(메타)아크릴레이트, 다이펜타에리스리톨펜타(메타)아크릴레이트 등을 들 수 있다.  이러한 수산기 함유 (메타)아크릴레이트 모노머와의 우레탄화 반응에 제공되는 폴리아이소시아네이트로는, 헥사메틸렌다이아이소시아네이트, 라이신다이아이소시아네이트, 아이소포론다이아이소시아네이트, 다이사이클로헥실메탄다이아가소시아네이트, 톨릴렌다이아이소시아네이트, 자일렌다이아이소시아네이트, 이들 다이아이소시아네이트 중 방향족의 아이소시아네이트류를 수소 첨가하여 얻어지는 다이이소시아네이트(예컨대, 수소 첨가 톨릴렌다이아이소시아네이트, 수소 첨가 자일렌다이아이소시아네이트 등), 트라이페닐메탄트라이아이소시아네이트, 다이벤질벤젠트라이아이소시아네이트 등의 다이- 또는 트라이- 아이소시아네이트 및 상기한  다이아이소시아네이트를 다량화시켜 얻어지는 폴리아이소시아네이트 등을 들 수 있다.  또한, 폴리아이소시아네이트와의 반응에 의해 말단 아이소시아네이트기 함유 우레탄 화합물로 하기 위해 사용되는 폴리올류로는, 방향족, 지방족 및 지환식의 폴리올 외에, 폴리에스테르폴리올, 폴리에테르폴리올 등을 사용할 수 있다. 지방족 및 지환식의 폴리올로는 1,4-부탄디올, 1,6-헥산디올, 에틸렌글라이콜, 다이에틸렌글라이콜, 트라이에틸렌글라이콜, 프로필렌글라이콜, 네오펜틸글라이콜, 트라이메틸올에테인, 트라이메틸올프로판, 다이트라이메틸올프로판, 펜타에리스리톨, 다이펜타에리스리톨, 다이메틸올헵탄, 다이메틸올프로피온산, 다이메틸올부탄산, 글라이세린, 수소 첨가 비스페놀 A 등을 들 수 있다.  폴리에스테르폴리올은 상기한 폴리올류와 다염기성 카르복실산 또는 그 무수물과의 탈수 축합 반응에 의해 얻어지는 것이다. 다염기성 카르복실산 또는 그 무수물의 예를, 무수물일 수 있는 것에 "(무수)"를 붙여 나타내면, (무수)호박산, 아디프산, (무수)말레산, (무수)이타콘산, (무수)트라이멜리트산, (무수)파이로멜리트산, (무수)프탈산, 아이소프탈산, 테레프탈산, 헥사하이드로(무수)프탈산 등이 있다.  폴리에테르폴리올은 폴리알킬렌글라이콜 외에 상기한 폴리올류 또는 다이하이드록시벤젠류와 알킬렌옥사이드와의 반응에 의해 얻어지는 폴리옥시알킬렌 변성 폴리올 등일 수 이다.  폴리에스테르(메타)아크릴레이트 올리고머란 분자 내에 에스테르 결합과 적어도 2개의 (메타)아크릴로일옥시기를 갖는 화합물이다. 구체적으로는, (메타)아크릴산, 다염기성 카르복실산 또는 그 무수물 및 폴리올을 이용한 탈수 축합 반응에 의해 얻을 수 있다. 탈수 축합 반응에 사용되는 다염기성 카르복실산 또는 그 무수물의 예를, 무수물일 수 있는 것에 "(무수)"를 붙여 나타내면, (무수)호박산, 아디프산, (무수)말레산, (무수)이타콘산, (무수)트라이멜리트산, (무수)파이로멜리트산, 헥사하이드로(무수)프탈산, (무수)프탈산, 아이소프탈산, 테레프탈산 등이 있다. 또한, 탈수 축합 반응에 사용되는 폴리올로는 1,4-부탄디올, 1,6-헥산디올, 에틸렌글라이콜, 다이에틸렌글라이콜, 트라이에틸렌글라이콜, 프로필렌글라이콜, 네오펜틸글라이콜, 트라이메틸올에테인, 트라이메틸올프로판, 다이트라이메틸올프로판, 펜타에리스리톨, 다이펜타에리스리톨, 다이메틸올헵탄, 다이메틸올프로피온산, 다이메틸올부탄산, 글라이세린, 수소 첨가 비스페놀 A 등을 들 수 있다.  에폭시(메타)아크릴레이트 올리고머는 폴리글라이시딜에테르와 (메타)아크릴산과의 부가 반응에 의해 얻을 수 있으며, 분자 내에 적어도 2개의 (메타)아크릴로일옥시기를 가지고 있다. 부가 반응에 사용되는 폴리글라이시딜에테르로는 에틸렌글라이콜다이글라이시딜에테르, 프로필렌글라이콜다이글라이시딜에테르, 트라이프로필렌글라이콜다이글라이시딜에테르, 1,6-헥산디올다이글라이시딜에테르, 비스페놀 A 다이글라이시딜에테르 등을 들 수 있다.경화성 접착제에 (메타)아크릴계 화합물을 배합하는 경우, 그 양은 활성 에너지선 경화성 화합물 전체의 양을 기준으로 20 중량% 이하, 더욱 바람직하게는 10 중량% 이하로 하는 것이 바람직하다. (메타)아크릴계 화합물의 배합량이 많아지면 편광 필름과 보호 필름과의 사이의 밀착성을 저하시키는 경향이 있다.  경화성 접착제가 상기한 바와 같은 (메타)아크릴계 화합물 등의 라디칼 중합성 화합물을 함유하는 경우에는 광 라디칼 중합 개시제가 배합되는 것이 바람직하다. 광 라디칼 중합 개시제로는 활성 에너지선의 조사에 의해 (메타)아크릴계 화합물 등의 라디칼 중합성 화합물의 중합을 개시할 수 있는 것이면 되며, 종래 공지의 것을 사용할 수 있다. 광 라디칼 중합 개시제의 구체적인 예를 들면, 아세토페논, 3-메틸아세토페논, 벤질다이메틸케탈, 1-(4-아이소프로필페닐)-2-하이드록시-2-메틸프로판-1-온, 2-메틸-1-[4-(메틸티오)페닐-2-모폴리노프로판-1-온, 2-하이드록시-2-메틸-1-페닐프로판-1-온 등의 아세토페논계 개시제; 벤조페논, 4-클로로벤조페논, 4,4'-디아미노벤조페논 등의 벤조페논계 개시제; 벤조인프로필에테르, 벤조인에틸에테르 등의 벤조인에테르계 개시제; 4-아이소프로필티오잔톤 등의 티오잔톤계 개시제; 기타, 잔톤, 플루올레논, 캠퍼퀴논, 벤즈알데하이드, 안트라퀴논 등이 있다.  광 라디칼 중합 개시제의 배합량은 (메타)아크릴계 화합물 등의 라디칼 중합성 화합물 100 중량부에 대해 통상 0.5 내지 20 중량부이며, 바람직하게는 1 내지 6 중량부이다. 광 라디칼 중합 개시제의 양이 적으면 경화가 불충분해져 기계적 강도나 편광 필름과 보호 필름과의 접착성이 저하하는 경향이 있다. 또한, 광 라디칼 중합 개시제의 양이 너무 많으면 경화성 접착제 중의 활성 에너지선 경화성 화합물(에폭시 화합물을 포함하는 카티온 중합성의 경화성 화합물 및 (메타)아크릴계 화합물 등의 라디칼 중합성 화합물)이 상대적으로 적어져 얻어지는 접착제층의 내구성능이 저하할 가능성이 있다.  경화성 접착제는, 필요에 따라 광증감제를 더 함유할 수 있다. 광증감제를 배합함으로써 카티온 중합 및/또는 라디칼 중합의 반응성이 높아져 접착제층의 기계적 강도나 편광 필름과 보호 필름과의 사이의 접착성을 향상시킬 수 있다. 광증감제로는 예컨대, 카보닐 화합물, 유기 황 화합물, 과황화물, 레독스계 화합물, 아조 및 다이아조 화합물, 할로겐 화합물, 광환원성 색소 등을 들 수 있다. 광증감제의 보다 구체적인 예를 들면, 벤조인메틸에테르, 벤조인아이소프로필에테르 및 α, α-다이메톡시-α-페닐아세토페논과 같은 벤조인 유도체; 벤조페논, 2,4-다이클로로벤조페논, o-벤조일벤즈산 메틸, 4,4'-비스(다이메틸아미노)벤조페논 및 4,4'-비스(다이에틸아미노)벤조페논과 같은 벤조페논 유도체; 2-클로로티오잔톤이나 2-아이소프로필티오잔톤과 같은 티오잔톤 유도체; 2-클로로안트라퀴논이나 2-아이소프로필티오잔톤과 같은 안트라퀴논 유도체; N-메틸아크리돈이나 N-부틸아크리돈과 같은 아크리돈 유도체; 기타, α, α-다이에톡시아세토페논, 벤질, 플루오레논, 잔톤, 우라닐 화합물, 할로겐 화합물 등이 있다. 이들 광증감제는 각각 단독으로 사용할 수도 있고, 2종 이상 혼합하여 사용할 수도 있다. 광증감제는 활성 에너지선 경화성 화합물 전체를 100 중량부로 하여 0.1 내지 20 중량부의 비율로 배합하는 것이 바람직하다.  경화성 접착제에는 고분자에 통상 사용되고 있는 공지의 고분자 첨가제를 첨가할 수도 있다. 예컨대, 페놀계나 아민계와 같은 일차 산화 방지제, 황계의 이차 산화 방지제, 힌더드 아민계 광안정제(HALS), 벤조페논계, 벤조트라이아졸계 또는 벤조에이트계와 같은 자외선 흡수제 등을 들 수 있다.  경화성 접착제는 필요에 따라 용제를 더 포함할 수도 있다. 용제는  경화성 접착제를 구성하는 성분의 용해성을 고려하여 적당히 선택된다. 일반적인 용제의 예를 들면, n-헥산이나 사이클로헥산과 같은 지방족 탄화수소류; 톨루엔이나 자일렌과 같은 방향족 탄화수소류; 메탄올, 에탄올, 프로판올, 아이소프로판올 및 n-부탄올과 같은 알콜류; 아세톤, 메틸에틸케톤, 메틸아이소부틸케톤 및 사이클로헥산온과 같은 케톤류; 아세트산 메틸, 아세트산에틸 및 아세트산 부틸과 같은 에스테르류; 메틸셀로솔브, 에틸셀로솔브 및 부틸셀로솔브와 같은 셀로솔브류; 염화 메틸렌이나 클로로포름과 같은 할로겐화 탄화수소류 등이 있다. 용제의 배합 비율은 성막성 등의 가공 상의 목적에 의한 점도 조정 등의 관점에서 적당히 결정된다. [제2 보호 필름]앞에서 설명한 바와 같이 편광 필름의 일측 면에 사이클로올레핀계 수지 필름을 접합한 경우, 편광 필름의 반대측 면에는 별도의 열가소성 수지를 포함하는 제2 보호 필름을 접합할 수 있다. 열가소성 수지를 포함하는 제2 보호 필름도 편광 필름에 접착제를 통해 접합된다. 제2 보호 필름은, 예컨대 아세트산 셀룰로오스계 수지, 폴리올레핀계 수지, 아크릴계 수지, 폴리이미드계 수지, 폴리카보네이트계 수지, 폴리에스테르계 수지 등 당 분야에 있어서 종래로부터 보호 필름의 형성 재료로서 널리 사용되고 있는 적당한 재료로 구성할 수 있다. 양산성이나 접착성의 관점에서 이들 중에서도 아세트산 셀룰로오스계 수지 필름을 제2 보호 필름으로서 사용하는 것이 바람직하다. 표면 처리층을 설치하는 것의 용이성 및 광학 특성의 관점에서도 아세트산 셀룰로오스계 수지 필름이 제2 보호 필름으로서 바람직하게 사용된다.  아세트산 셀룰로오스계 수지 필름은 셀룰로오스의 부분 또는 완전 아세트산 에스테르화물로 이루어지는 필름으로서, 예컨대 트라이아세틸셀룰로오스 필름, 다이아세틸셀룰로오스 필름 등을 들 수 있다. 이러한 아세트산 셀룰로오스계 수지 필름으로는 적당한 시판품, 예컨대, 후지 필름(주)에서 판매되고 있는 "후지택 TD80", "후지택 TD80UF" 및 "후지택 TD80UZ", 코니카 미놀타 옵토(주)에서 판매되고 있는 "KC8UX2M", "KC8UY" 및 "KC4UEW" 등(이상, 모두 상품명)을 사용할 수 있다.  제2 보호 필름과 편광 필름과의 접합에 사용하는 접착제는, 특별히 한정되지 않으며, 앞에서 편광 필름과 사이클로올레핀계 수지 필름을 붙일 때 사용하는 접착제로 든 각종 접착제를 동일하게 사용할 수 있는데, 상기 사이클로올레핀계 수지 필름에 사용되는 접착제와 동읽한 것을 사용하는 것이 바람직하다. 접착제를 사용하여 이들 필름을 붙일 때에는, 접착성을 향상시키기 위해, 제2 보호 필름 및/또는 거기에 접합되는 편광 필름의 접착면에 전술한 접착성 향상을 위한 표면 처리를 적당히 실시할 수도 있다. 제2 보호 필름을 아세트산 셀룰로오스계 수지 필름으로 구성하고, 수계 접착제를 사용하여 편광 필름에 붙이는 경우에는 그 아세트산 셀룰로오스계 수지 필름에 실시하는 바람직한 표면 처리의 하나로서 비누화 처리를 들 수 있다. 비누화 처리는 수산화 나트륨이나 수산화 칼륨과 같은 알칼리의 수용액에 필름을 침지함으로써 수행된다.  제2 보호 필름은 얇은 것이 바람직한데, 너무 얇으면 강도가 저하하여 가공성이 떨어지는 경향이 있고, 한편으로 너무 두꺼우면 투명성이 저하하거나 편광판의 중량이 커지는 경향이 있다. 이러한 관점에서 보면, 제2 보호 필름의 두께는 그것을 아세트산 셀룰로오스계 수지로 구성하는 경우, 통상 10 내지 200μm, 바람직하게는 20 내지 150μm, 보다 바람직하게는 30 내지 100μm이다.제2 보호 필름은 편광 필름에 붙이는 면과 반대측의 면에 방현 처리, 하드 코팅 처리, 대전 방지 처리, 반사 방지 처리 등의 표면 처리가 실시되어 있을 수도 있다.  [편광판 제조 방법]다음, 본 발명에 따른 편광판 제조 방법에 대해 설명한다. 전술한 바와 같이 본 발명에서는 편광 필름에 접착제를 통해 사이클로올레핀계 수지를 포함하는 보호 필름을 접합하여 편광판을 제조한다. 원하는 경우, 편광 필름의 한쪽 면에 상기한 바와 같이 사이클로올레핀계 수지를 포함하는 제1 보호 필름을 접합하고, 편광 필름의 타측 면에는 별도의 열가소성 수지를 포함하는 제2 보호 필름을 역시 접착제를 통해 접합할 수 있다. 그리고, 편광 필름에의 접합에 앞서, 사이클로올레핀계 수지를 포함하는 보호 필름을 그 사이클로올레핀계 수지 필름의 헤이즈 값이 0.5%를 초과하지 않는 범위에서 실질적으로 용질을 포함하지 않는 유기 용제와 접촉시킨다. 이 유기 용제와 접촉시키는 처리를 본 명세서에서는 "용제 처리"라고 부를 수 있다.  상기한 용제 처리에 사용하는 유기 용제는, 일 견지에서는, 앞에서 설명한 제1 보호 필름을 구성하는 사이클로올레핀계 수지에 단독으로 접촉시켰을 때 그 사이클로올레핀계 수지에 변화를 주는 유기 용제(이하, "양용매"라고 부를 수 있음)와, 마찬가지로 그 사이클로올레핀계 수지에 단독으로 접촉시켰을 때 그 사이클로올레핀계 수지에 실질적인 변화를 주지 않는 유기 용제(이하, "빈용매"라고 부를 수 있음)와의 혼합물로 한다.   어느 한 유기 용제가 사이클로올레핀계 수지 필름에 대해 양용매에 해당하는지 빈용매에 해당하는지는 이하의 시험에 의해 결정할 수 있다. 먼저, 보호 필름이 될 사이클로올레핀계 수지 필름을 재단하고, 약 1.0g을 취해 그램 단위로 소수점 이하 3 자리수까지 정확하게 칭량하여 그 질량을 Fg라고 한다. 또한, 유기 용제 약 990g을 역시 그램 단위로 소수점 이하 3 자리수까지 정확하게 칭량하여 그 질량을 Sg라고 한다. 그 유기 용제에 위에서 정밀하고 정확하게 칭량한 수지 필름을 완전히 침지하여 24시간 방치한다. 24시간 후, 침지한 수지 필름의 형상이나 외관에 변화가 없는지를 관찰한다. 또한, 수지 필름을 침지하던 유기 용제의 상등액을 약 10.0g을 취하고, 역시 그램 단위로 소수점 이하 3 자리수까지 정밀하고 정확하게 칭량하여 그 질량을 Lg라고 한다. 그로부터 유기 용제를 건조 제거하고, 남은 고형분을 칭량하여 그 질량을 Rg라고 한다. 이들 값으로부터 수지 필름의 용해량을 구한다. 수지 필름이 완전히 용해되어 있으면, [F(=약 1g)/F+S(=약 100g)×100 중량%](=약 1 중량%)의 용액이 되므로 건조 후에는 고형분이 [L(=약 10g)×F(=약 1g)/F+S(=약 100g)g](=약 0.1g) 남을 것이다. 따라서 이하의 식 (Ⅲ)으로부터 수지 필름의 용해율을 산출한다.  이와 같이 하여 유기 용제에 24시간 침지한 후의 수지 필름이 형상이나 외관에 변화를 초래하지 않고, 또한 용해율이 1 중량% 미만이면 그 유기 용제는 빈용매라고 한다. 그 이외의 경우, 즉 형상이나 외관에 변화를 초래했거나, 용해율이 1 중량% 이상인 경우, 그 유기 용제는 양용매라고 한다. 물론, 형상이나 외관에 변화를 초래했고, 용해도가 1 중량% 이상인 경우도 그 유기 용매는 양용매가 된다. 실험에 따르면, 용해는 되지 않았지만 필름의 형상이나 외관에 변화를 초래하는 상태에는 필름이 팽윤하여 원형을 유지할 수 없게 되는 상태와 필름이 백화되어 버리는 상태가 있었다.  후술하는 실시예에서 사용한 연신 사이클로올레핀계 수지 필름〔상품명 "제오노어 필름", 니혼 제온(주) 제조〕을 시료로 하여 복수 개의 유기 용제에 대해 수행한 실험 중 대표적인 데이터를 이하의 표 1에 정리하여 나타냈다. 표 중의 용해도를 나타내는 "%"는 위의 설명에서 알 수 있는 바와 같이 중량 기준이다. 또한, "용해율"의 난이 "-"로 되어 있는 것은 침지 실험만 수행하여 24시간 침지 후의 외관을 관찰했지만, 용해율의 측정까지는 수행하지 않은 것을 의미한다. 모두 24시간 후의 외관 관찰의 결과로부터 용해도는 대략 제로로 추정된다.  용제용해도침지후의 변화양용매톨루엔자일렌사이클로헥산메틸사이클로헥산에틸사이클로헥산헥산헵탄펜탄테트라하이드로퓨란다이에틸에테르디클로로메탄클로로포름6%14%98%100%99%1% 미만1% 미만-1% 미만-1% 미만8%팽윤팽윤용해용해용해백화백화백화백화백화백화팽윤빈용매메틸에틸케톤메틸아이소부틸케톤사이클로헥사논아세트산에틸아세트산아이소프로필아세트산프로필아세트산부틸아이소프로판올부탄올1% 미만1% 미만1% 미만1% 미만1% 미만1% 미만1% 미만1% 미만1% 미만변화없음변화없음변화없음변화없음변화없음변화없음변화없음변화없음변화없음이들 결과 및 본 발명자들의 현재까지의 경험에 따르면, 사이클로헥산, 메틸사이클로헥산, 에틸사이클로헥산 등의 지환식 탄화수소류는 사이클로올레핀계 수지의 용해율이 100% 근처가 되어 양용매로 분류된다. 또한, 톨루엔, 자일렌 등의 방향족 탄화수소류, 다이클로로메탄, 클로로포름 등의 할로겐화 탄화수소류, 다이에틸에테르, 테트라하이드로퓨란 등의 지방족 에테르류 및 펜탄, 헥산, 헵탄 등의 지방족 탄화수소류는 사이클로올레핀계 수지의 용해율이 1% 이상이 되는 것과 1% 미만이 되는 것이 있는데, 모두 형상이나 외관을 변화시키므로 역시 여기서 말하는 양용매로 분류된다.  한편, 메틸에틸케톤, 메틸아이소부틸케톤, 사이클로헥사논 등의 케톤류, 아이소프로판올, 부탄올 등의 지방족 알콜류 및 아세트산에틸, 아세트산프로필, 아세트산아이소프로필, 아세트산 부틸 등의 지방족 에스테르류는 사이클로올레핀계 수지의 용해도가 1% 미만이며, 필름의 형상이나 외관에도 변화를 초래하지 않으므로 빈용매로 분류된다.  위에서 예로 든 유기 용제 중 사이클로올레핀계 수지를 용해하여 양용매로 분류되는 지환식 탄화수소는 그 단독으로 사용해도 사이클로올레핀계 수지를 과도하게 침식하지 않아 편광 필름과의 접착력을 올리는 데 유효한 것이 발견되었다. 따라서, 본 발명에 있어서 다른 견지에서는, 상기한 용제 처리에 사용하는 유기 용제는 지환식 탄화수소를 포함한다. 지환식 탄화수소는 전형적으로는 앞에서 예로 든 식 (Ⅰ)로 표시되는 화합물일 수 있다. 지환식 탄화수소를 사용하는 경우에도 그 지환식 탄화수소 이외에 빈용매를 포함하는 혼합 용매로 하는 것이 유리하다. 지환식 탄화수소에 혼합되는 빈용매는 유기산의 알킬에스테르, 그것도 위에서 예로 든 아세트산 에스테르인 것이 바람직하다.  본 발명에서는 사이클로올레핀계 수지 필름이 과도하게 침식되지 않도록 용제 처리하는 것이 매우 중요하며, 과도하게 침식되지 않는 것의 지표로서 용제 처리 후의 사이클로올레핀계 수지 필름의 헤이즈 값을 채용한다. 사이클로올레핀계 수지 필름 표면의 침식이 진행되면 편광 필름에 대한 접착력은 향상되지만, 사이클로올레핀계 수지 필름의 광학 성능을 해치게 된다. 따라서, 처리 후의 사이클로올레핀계 수지 필름의 헤이즈 값이 0.5%를 초과하지 않도록 용제 처리한다. 이 때의 헤이즈 값은 0.3%을 초과하지 않도록, 나아가서는 0.2%를 초과하지 않도록 하는 것이 훨씬 바람직하다. 헤이즈 값은 JIS K 7136:2000 "플라스틱-투명 재료의 헤이즈의 산출 방법"에 규정되어 있으며, (확산 투과율/전 광선 투과율)×100(%)로 정의되는 값이다.  또한, 용제 처리에 의해 침식이 진행되면 필름의 위상차가 캔슬되어 면내 위상차 값이 저하하는 경향이 있다. 따라서, 사이클로올레핀계 수지 필름이 연신되어 면내 위상차 값이 부여되어 있는 경우에는 용제 처리에 의한 사이클로올레핀계 수지 필름의 면내 위상차 값의 변화량을 과도하게 침식되지 않는 것의 지표로 하는 것도 유효하다. 구체적으로는, 사이클로올레핀계 수지 필름이 용제 처리 전에 30nm 이상의 면내 위상차 값을 갖는 경우에, 용제 처리 후의 면내 위상차 값이 용제 처리 전의 면내 위상차 값보다 3nm를 초과하여 하회하지 않도록, 바꾸어 말하면, 용제 처리 전의 면내 위상차 값에 대한 용제 처리 후의 면내 위상차 값의 저하량(용제 처리 전의 면내 위상차 값 - 용제 처리 후의 면내 위상차 값)이 3nm 이하가 되도록 용제 처리를 수행하는 것이 바람직하다. 용제 처리 전의 면내 위상차 값에 대한 용제 처리 후의 면내 위상차 값의 저하량은 2.5nm 이하, 특히 2nm 이하가 되도록 하는 것이 훨씬 바람직하다. 이 저하량이 크면 얻어지는 편광판을 액정 표시 장치에 적용했을 때 표시 특성에 영향을 줄 가능성이 발생한다. 용제 처리에 지환식 탄화수소를 단독으로 사용한 경우에는, 이 면내 위상차 값의 저하량이 약간 커지는 경향이 있으므로, 이 측면에서도 지환식 탄화수소에 빈용매를 혼합하여 사용하는 것이 바람직하다.  필름의 면내 위상차 값(Re)은 그 필름의 면내 지상축 방향의 굴절률을 nx, 면내 진상축 방향(지상축과 면내에서 직교하는 방향)의 굴절율을 ny, 두께를 d라고 하여 이하의 식 (Ⅳ)로 정의되는 값이며, 시판하는 각종 위상차계를 이용하여 측정할 수 있다.  Re = (nx-ny)×d	(Ⅳ)혼합 유기 용제를 사용하는 경우에는 용제 처리된 후의 사이클로올레핀계 수지 필름의 헤이즈 값이나 면내 위상차 값을 고려하여 혼합 비율을 결정하면 된다. 본 발명에서는 이하의 (i) 내지 (iii)의 공정을 거쳐 편광판을 제조할 수 있다. 편광 필름의 일측 면에 사이클로올레핀계 수지를 포함하는 제1 보호 필름을 접합하고, 편광 필름의 타측 면에는 별도의 열가소성 수지를 포함하는 제2 보호 필름을 접합하는 경우에는 이하의 (iv)의 공정을 더 채용한다.  (i) 사이클로올레핀계 수지 필름의 표면을 앞에서 설명한 실질적으로 용질을 포함하지 않는 유기 용제로 처리하는 용제 처리 공정, (ii) 상기 유기 용제를 건조시키는 건조 공정,  (iii) 유기 용제로 처리되고, 건조된 사이클로올레핀계 수지 필름을 상기 처리면이 접합면이 되도록 접착제를 통해 편광 필름에 접합하는 제1 접합 공정(iv) 상기 편광 필름의 사이클로올레핀계 수지 필름이 접합된 면과 반대측의 면에 접착제를 통해 열가소성 수지 필름으로 이루어지는 제2 보호 필름을 접합하는 제2 접합 공정.  상기한 용제 처리 공정 (i)에서는 사이클로올레핀계 수지 필름을 앞에서 설명한 유기 용제와 접촉시킨다. 구체적으로는, 그 유기 용제를 사이클로올레핀계 수지 필름의 표면에 도포하는 방법이 바람직하게 사용된다. 이를 위해 사용되는 도포법은 유연법, 메이어 바 코팅법, 그라비아 코팅법, 콤마 코팅법, 닥터 블레이드법, 다이코팅법, 딥 코팅법, 분무법 등 공지의 방법을 채용할 수 있다. 처리하는 면은 사이클로올레핀계 수지 필름의 한쪽 면일 수도 있고 양쪽 면일 수도 있는데, 편광 필름에 접합되는 면에는 이 처리가 실시되도록 한다.다음, 상기한 건조 공정 (ii)에서는 사이클로올레핀계 수지 필름의 표면을 처리하는 데 사용한 유기 용제를 건조시킨다. 자연 건조라도 무방하지만, 열을 가해 건조시키는 경우에는 필름의 변형을 방지하는 관점에서 사이클로올레핀계 수지 필름의 유리 전이점 이하의 온도에서 건조하는 것이 바람직하다. 이 건조 공정 (ii)는 용제 처리 공정 (i)과 병행하여 수행할 수도 있고, 또한 그와 같이 병행하여 수행하는 것, 즉 사이클로올레핀계 수지 필름을 유기 용제로 처리할 때 그 유기 용제를 건조시키는 조작을 동시에 수행하는 것이 바람직하다. 구체적으로는, 도포면에 바람을 쏘이면서 유기 용제를 도포하는 방법 등이 채용할 수 있다.   상기한 제1 접합 공정 (ⅲ)에서는 유기 용제로 처리된 사이클로올레핀계 수지 필름을 그 처리면이 접합면이 되도록 접착제를 통해 편광 필름에 접합한다. 여기서의  접합 방법은 통상 일반적으로 알려져 있는 것이면 되며, 예컨대 유연법, 메이어 바 코팅법, 그라비아 코팅법, 콤마 코팅법, 닥터 블레이드법, 다이코팅법, 딥 코팅법, 분무법 등에 의해 편광 필름 및/또는 거기에 접합되는 사이클로올레핀계 수지 필름의 접착면에 접착제를 도포하여 양자를 서로 포개는 방법을 채용할 수 있다. 여기서 유연법이란 피도포물인 필름을 대략 수직 방향, 대략 수평 방향, 또는 양자간의 경사 방향으로 이동시키면서 그 표면에 접착제가 흘러내리도록 하여 확산 도포하는 방법이다. 접착제를 도포한 후, 편광 필름과 사이클로올레핀계 수지 필름을 닙 롤 등에 의해 사이에 끼워 접합시킨다. 또한, 필름 사이에 접착제를 적하한 후, 롤 등으로 가압하여 균일하게 눌러 확산시키는 방법을 채용하는 경우, 사용하는 롤의 재질은 금속이나 고무 등일 수 있으며, 2개의 롤 사이를 통과시킬 때 사용하는 각 롤은 동일한 재질일 수도 있고 다른 재질일 수도 있다.   편광 필름에 접착제를 통해 사이클로올레핀계 수지 필름을 접합한 후, 수계 접착제를 사용한 경우에는 건조함으로써, 그리고 경화성 접착제를 사용한 경우에는 활성 에너지선을 조사함으로써 접착제층을 경화시킨다. 건조 처리는, 예컨대 열풍을 분무함으로써 수행할 수 있다. 그 온도는, 통상 40 내지 100℃의 범위 내, 바람직하게는 60 내지 100℃의 범위 내이다. 또한, 건조 시간은 통상 20 내지 1,200초간이다. 한편, 활성 에너지선 조사에 사용하는 활성 에너지선은 자외선, 전자선, X선, 가시광선 등일 수 있지만, 일반적으로는 자외선이 바람직하게 사용된다. 활성 에너지선은 접착제층을 경화시키는 데 필요한 강도 및 양으로 조사하면 된다.사이클로올레핀계 수지 필름이 접합되는 면과 반대측의 편광 필름 면에 별도의 열가소성 수지를 포함하는 제2 보호 필름을 접합하는 경우에는, 상기한 제2 접합 공정(iv)이 더 수행된다. 이 공정에서는, 상기한 제1 접합 공정(ⅲ)과 동일한 방법을 채용할 수 있다. 제2 접합 공정(iv)은 상기한 제1 접합 공정(ⅲ)과 동시에 수행되는 것이 바람직하다.   건조 또는 경화 후에 얻어지는 접착제층의 두께는 통상 0.01 내지 5μm 정도인데, 수계 접착제를 사용한 경우에는 1μm 이하로 할 수 있다. 한편, 경화성 접착제를 사용한 경우라도 2 μm 이하로 하는 것이 바람직하다. 접착제층이 너무 얇으면 접착이 불충분해질 우려가 있고, 한편으로 접착제층이 너무 두꺼우면 편광판의 외관 불량을 일으킬 가능성이 있다.[편광판]이와 같이 해서 얻어지는 편광판은 편광 필름과 사이클로올레핀계 수지 필름과의 사이의 접착력이 높일 수 있는 것이 된다. 즉, 폴리비닐알콜계 수지에 이색성 색소가 흡착 배향되어 있는 편광 필름에 접착제를 통해 사이클로올레핀계 수지를 포함하는 보호 필름이 접합되어 있고, 상기 사이클로올레핀계 수지를 포함하는 보호 필름은 그 헤이즈 값이 0.5%를 초과하지 않는 범위에서 앞에서 설명한 유기 용제에 의해 처리된 상태로 상기 접착제를 통해 상기 편광 필름에 접합되어 있으며, 또한 상기 접착제를 통한 편광 필름에 대한 접착력이 0.5N/25mm 이상인 편광판을 얻을 수 있다. 또한, 폴리비닐알콜계 수지에 이색성 색소가 흡착 배향되어 있는 편광 필름의 일측 면에 사이클로올레핀계 수지를 포함하는 제1 보호 필름이, 편광 필름의 타측 면에는 열가소성 수지를 포함하는 제2 보호 필름이 각각 접착제를 통해 접합되어 있고, 상기 사이클로올레핀계 수지를 포함하는 제1 보호 필름은 그 헤이즈 값이 0.5%를 초과하지 않는 범위에서 앞에서 설명한 유기 용제에 의해 처리된 상태로 상기 접착제를 통해 상기 편광 필름에 접합되어 있으며, 상기 접착제를 통한 편광 필름에 대한 접착력이 0.5N/25mm 이상인 편광판도 얻을 수 있다. 어느 편광판에서도 사이클로올레핀계 수지를 포함하는 제1 보호 필름의 접착제를 통한 편광 필름에 대한 접착력은 0.7N/25mm 이상, 나아가서는 0.8N/25mm 이상인 것이 보다 훨씬 바람직하다.  여기서, 사이클로올레핀계 수지 필름의 편광 필름에 대한 접착력은 이하와 같이 측정되는 값이다. 즉, 지금까지 설명한 바와 같이, 편광 필름의 일측 면에 사이클로올레핀계 수지를 포함하는 제1 보호 필름을, 편광 필름의 타측 면에는 별도의 열가소성 수지로 이루어지며, 상기한 사이클로올레핀계 수지 필름보다 편광 필름에 대한 접착력이 큰 제2 보호 필름을 각각 접착제를 통해 접합하고, 필요한 경우 접착제를 더 건조 혹은 경화시켜 편광판을 제작한다. 그 사이클로올레핀계 수지 필름측에 점착제층을 설치한다. 이와 같이 해서 얻어지는 점착제를 구비한 편광판으로부터 폭 25mm × 길이 약 200mm의 시험편을 재단하고, 그 점착제면을 유리판에 접합하여 유리판에 대한 점착제의 접착력을 충분히 높인 후, 인장 시험기를 사용하여 시험편의 길이 방향 일단(폭 25mm의 한 변)의 제2 보호 필름과 편광 필름을 잡고, 온도 23℃, 상대 습도 60%의 분위기 하 크로스헤드 스피드(파지 이동 속도) 200mm/분으로 JIS K 6854-1: 1999 "접착제-박리 접착 강도 시험 방법-제1부: 90도 박리"에 준거한 90° 박리 시험을 수행한다. 이 때의 평균 박리력(단위는 N/25mm)을 사이클로올레핀계 수지 필름의 편광 필름에 대한 접착력이라고 한다.   이 접착력이 너무 작으면 편광 필름과 사이클로올레핀계 수지 필름의 계면에서 박리되어 버려 앞에서 설명한 바와 같이 편광판을 액정 셀에 붙인 후, 리워크의 필요가 생긴 경우에 사이클로올레핀계 수지 필름만이 액정 셀 상에 남아 버릴 수 있다. 한편, 이 접착력은 클수록 바람직하지만, 그것을 크게 하려고 하면 유기 용제에 의한 사이클로올레핀계 수지 필름의 처리(침식)가 과도해져 사이클로올레핀계 수지 필름의 헤이즈 값을 높이는 등 광학 특성을 해치게 된다. 따라서, 사이클로올레핀계 수지 필름의 헤이즈 값을 비롯한 광학 특성을 유지한 채 용제 처리를 수행하여 사이클로올레핀계 수지 필름의 편광 필름에 대한 접착력을 높이는 것이 중요하다.   본 발명에 의해 얻어지는 편광판은 편광 필름에 접합된 사이클로올레핀계 수지 필름의 편광 필름과 반대측의 면에 점착제층을 설치할 수 있다. 이 점착제층은 이 편광판의 액정 셀로에 대한 접합, 다른 기능성 필름, 예컨대 위상차 필름에 대한 접합, 그 밖의 층에 대한 접합에 사용할 수 있다. 점착제에는 아크릴계 폴리머나 실리콘계 폴리머, 폴리에스테르, 폴리우레탄, 폴리에테르 등을 베이스 폴리머로 한 것을 사용할 수 있다. 그 중에서도 아크릴계 점착제와 같이 광학적인 투명성이 뛰어나고, 적당한 젖음성이나 응집력을 유지하며, 접착성도 뛰어나고, 나아가서는 내후성이나 내열성 등을 가지며, 가열이나 가습의 조건 하에서 부유나 벗겨짐 등의 박리 문제를 발생시키지 않는 것을 선택하여 사용하는 것이 바람직하다. 아크릴계 점착제에서는 메틸기나 에틸기나 부틸기 등의 탄소 수가 20 이하인 알킬기를 갖는 (메타)아크릴산의 알킬에스테르와, (메타)아크릴산이나 (메타)아크릴산 하이드록시에틸 등으로 이루어지는 작용기 함유 아크릴계 모노머를 유리 전이 온도가 바람직하게는 25℃ 이하, 더욱 바람직하게는 0℃ 이하가 되도록 배합한, 중량 평균 분자량이 10만 이상인 아크릴계 공중합체가 베이스 폴리머로서 유용하다.점착제층의 형성은, 예컨대, 톨루엔이나 아세트산에틸과 같은 유기 용제에 상기한 베이스 폴리머를 비롯한 점착제 조성물을 용해 또는 분산시켜 10 내지 40 중량%의 용액을 조제하고, 프로텍트 필름 상에 점착제층을 형성해 두었다가, 그것을 편광판 상에 옮겨 붙임으로써 점착제층을 형성하는 방식 등에 의해 수행할 수 있다. 점착제에는 상기한 베이스 폴리머 외에, 가교제를 배합하는 것이 일반적이다. 또한, 액정 셀에 대한 접합을 의도하는 경우에는 실레인 커플링제를 배합하는 것도 바람직하다. 점착제층의 두께는 그 접착력 등에 따라 결정되지만, 통상은 1 내지 50μm의 범위이다.  점착제에는 필요에 따라 유리 섬유, 글래스 비드, 수지 비드, 금속 가루 등의 무기 분말 등으로 이루어지는 충전제, 안료, 착색제, 산화 방지제, 자외선 흡수제 등이 배합되어 있을 수도 있다. 자외선 흡수제에는 살리실산 에스테르계 화합물, 벤조페논계 화합물, 벤조트라이아졸계 화합물, 사이아노아크릴레이트계 화합물, 니켈 착염계 화합물 등이 있다. 실시예이하, 실시예를 들어 본 발명을 더욱 구체적으로 설명하는데, 본 발명은 이들 예에 의해 한정되지 않는다. 실시예에 있어서, 사용량 내지 함유량을 나타내는 부 및 %는 특별히 언급이 없는 한 중량 기준이다. 또한, 필름의 면내 위상차 값 및 두께 방향 위상차 값은 오시 계측 기기(주) 제조의 위상차 측정 장치 "KOBRA-21ADH"를 사용하여 파장 559nm의 단색광으로 회전 검광자법에 의해 측정한 값이다. [제조예 1] 편광 필름의 제작평균 중합도 약 2,400, 비누화도 99.9 몰% 이상이고 두께 75μm인 폴리비닐알콜 필름을 30℃의 순수에 침지한 후, 아이오딘/아이오딘화 칼륨/물의 중량비가 0.02/2/100인 수용액에 30℃에서 침지하여 염색했다. 그 후, 아이오딘화 칼륨/붕산/물의 중량비가 12/5/100인 수용액에 56.5℃에서 침지하여 붕산 처리를 수행했다. 계속해서, 8℃에서의 순수로 세정한 후, 65℃에서 건조하여 폴리비닐알콜에 아이오딘이 흡착 배향되어 있는 두께 약 30μm의 편광 필름을 얻었다. 연신은 주로 아이오딘 염색 및 붕산 처리 공정에서 수행하고, 토탈 연신 배율은 5.3배였다.[제조예 2] 접착제 조성물의 조제아세트아세틸기 변성 폴리비닐알콜〔상품명 "고세파이머 Z-200", 니혼 합성 화학 공업(주) 제조, 4% 수용액의 점도= 12.4mPa·sec, 비누화도=99.1몰%〕을 순수에 용해하여 10% 농도의 수용액을 조제했다. 이 아세트아세틸기 변성 폴리비닐알콜 수용액과 가교제가 되는 글라이옥실산 나트륨을 전자:후자의 고형분 중량비가 1:0.1이 되도록 혼합하고, 다시 물 100부에 대해 아세트아세틸기 변성 폴리비닐알콜이 2.5부가 되도록 순수로 희석하여 접착제 조성물을 조제했다.  [대조예]  (A) 보호 필름두께 25μm의 연신 사이클로올레핀계 수지 필름〔상품명 "제오노어 필름, 니혼 제온(주) 제조, 면내 위상차 값=90nm, 두께 방향 위상차 값=79nm〕의 일측 면에 코로나 처리를 실시하여 일측의 보호 필름으로 했다. 이 필름의 헤이즈 값을 JIS K 7361-1:1997 "플라스틱-투명 재료의 전광선 투과율의 시험 방법-제1부: 싱글빔법"에 준거한 헤이즈 투과율계〔(주)무라카미 색채 기술 연구소 제조의 "HR-100"〕을 사용하여 측정하여 결과를 표 2에 나타냈다. 또한, 두께 40μm의 아세트산 셀룰로오스계 수지 필름[상품명 "KC4UEW", 코니카 미놀타 옵토(주) 제조〕의 한쪽 면에 코로나 처리를 실시하여 다른 하나의 보호 필름으로 했다.  (B) 편광판의 제작제조예 1에서 제작한 편광 필름의 양면에 제조예 2에서 조제한 접착제 조성물을 23℃의 분위기 하에서 도포하고, 일측의 접착제 도포면에는 상기 코로나 처리된 연신 사이클로올레핀계 수지 필름을, 타측의 접착제 도포면에는 상기 코로나 처리된 아세트산 셀룰로오스계 수지 필름을 각각의 코로나 처리면이 편광 필름과의 접합면이 되도록 접착 장치〔후지 플라스틱(주) 제조의 "LPA3301"〕를 사용하여 접합했다. 이것을 80℃에서 5분 건조하여 편광판을 제작했다.  (C) 접착력의 평가위에서 제작한 편광판의 사이클로올레핀계 수지 필름 표면에 코로나 처리를 실시한 후, 그 코로나 처리면에 아크릴계 점착제 시트를 접합했다. 얻어진 점착제부 편광판을 폭 25mm, 길이 약 200mm의 시험편으로 재단하고, 그 점착제면을 소다 글래스에 접합한 후, 오토 크레이브 중 압력 5kgf/cm2, 온도 50℃에서 20분간의 가압 처리를 수행하고, 다시 온도 23℃, 상대 습도 60%의 분위기 하에서 하루 방치했다. 이 상태에서 만능 인장 시험기〔(주)시마즈 제작소 제조의 "AG-1"〕를 사용하여 시험편의 길이 방향 일단(폭 25mm의 한 변)의 아세트산 셀룰로오스계 수지 필름과 편광 필름을 잡고, 온도 23℃, 상대 습도 60%의 분위기 하 크로스헤드 스피드(파지 이동 속도) 200mm/분으로 90° 박리 시험(JIS K 6854-1:1999" 접착제-박리 접착 강도 시험 방법-제1부: 90도 박리"에 준거함)을 수행하여 사이클로올레핀계 수지 필름과 편광 필름과의 사이의 접착력을 평가했다. 결과를 표 2에 나타냈다.  [실시예 1]상기 대조예에서 일측의 보호 필름으로서 사용한 연신 사이클로올레핀계 수지 필름의 한쪽 면에 도공기〔다이니치 리카(주) 제조의 바 코터〕를 사용하여 톨루엔: 메틸에틸케톤=1:9(체적비)로 혼합한 유기 용제를 도공했다. 이 도공은 도공면에 송풍기로 바람을 쏘이면서 수행했다. 처리 후의 사이클로올레핀계 수지 필름의 헤이즈 값을, 대조예의 (A)에 나타낸 방법으로 측정하여 결과를 표 2에 나타냈다.  또한, 용제 처리 후의 사이클로올레핀계 수지 필름의 표면 불균일을 육안으로 관찰했더니, 확실하게는 보이지 않지만, 잘 관찰하면 불균일을 확인할 수 있는 상태였다. 마찬가지로, 용제 처리 후의 사이클로올레핀계 수지 필름에 대해 면내 위상차 값을 측정하고, 처리 전의 값(90nm)으로부터의 변화(처리 전보다 위상차 값이 저하되어 있는 경우를 마이너스라고 함)를 구했더니, 그 차는 -0.3nm였다. 이하의 실시예 및 비교예에서도 용제 처리 후의 사이클로올레핀계 수지 필름에 대해 본 예와 동일하게 헤이즈 값의 측정, 표면 불균일의 관찰 및 면내 위상차 값의 측정을 수행하고, 헤이즈 값은 표 2의 "헤이즈 값"의 난에, 표면 불균일은 이하의 3단계로 평가하여 결과를 표 2의 "불균일" 난에, 그리고 처리 전의 필름으로부터의 면내 위상차 값의 변화는 표 2의 "Re 변화"의 난에 각각 나타냈다.  (용제 처리 후의 필름의 표면 불균일의 평가 기준)없음: 전혀 불균일을 확인할 수 없음.  약함: 확실하게는 보이지 않지만, 잘 관찰하면 불균일을 확인할 수 있음(실시예 1의 상태).  강함: 불균일을 확실하게 확인할 수 있음.  이와 같이 하여 용제 처리된 연신 사이클로올레핀계 수지 필름의 용제 처리면에 코로나 처리를 실시하고 나서 편광 필름 일측 면에 대한 접합에 사용하고, 편광 필름의 나머지 한쪽 면에는 대조예와 동일한 코로나 처리된 아세트산 셀룰로오스계 수지 필름을 접합하고, 그 밖은 대조예와 동일한 방법으로 편광판을 제작했다. 얻어진 편광판의 사이클로올레핀계 수지 필름과 편광 필름과의 사이의 접착력을 대조예의 (C)와 동일한 방법으로 평가하여 결과를 표 2에 나타냈다.  [실시예 2]혼합 용제를 톨루엔:메틸에틸케톤=2:8(체적비)로 변경한 것 이외실시예 1과 동일한 방법으로 편광판을 제작하여 평가했다. 용제 처리 후의 사이클로올레핀계 수지 필름의 헤이즈 값, 표면 불균일의 관찰 결과 및 면내 위상차 값의 변화, 및 편광판의 사이클로올레핀계 수지 필름과 편광 필름과의 사이의 접착력을 표 2에 정리하여 나타냈다.  [비교예 1]혼합 용제를 톨루엔:메틸에틸케톤=3:7(체적비)로 변경한 것 이외 실시예 1과 동일한 방법으로 편광판을 제작하여 평가했다. 용제 처리 후의 사이클로올레핀계 수지 필름의 헤이즈 값, 표면 불균일의 관찰 결과 및 면내 위상차 값의 변화, 및 편광판의 사이클로올레핀계 수지 필름과 편광 필름과의 사이의 접착력을 표 2에 정리하여 나타냈다.  [실시예 3]실시예 1에서 일측의 보호 필름으로서 사용한 것과 동일한 연신 사이클로올레핀계 수지 필름의 일측 면에 실시예 1과 동일한 도공기를 사용하여 사이클로헥산을 도공하고 용제 처리를 수행했다. 여기서, 도공 종료 후에는 사이클로헥산이 이미 증발하여 건조되어 있었으므로 송풍기로 바람을 쏘이는 것은 수행하지 않았다. 용제 처리 후의 사이클로올레핀계 수지 필름의 헤이즈 값, 표면 불균일의 관찰 결과 및 면내 위상차 값의 변화를 표 2에 정리하여 나타냈다. 또한, 이와 같이 하여 사이클로헥산으로 처리된 연신 사이클로올레핀계 수지 필름의 용제 처리면에 코로나 처리를 실시하고 나서 편광 필름 일측 면에 대한 접합에 사용하고, 그 이외는 실시예 1과 동일한 방법으로 편광판을 제작했다. 얻어진 편광판의 사이클로올레핀계 수지 필름과 편광 필름과의 사이의 접착력을 실시예 1과 동일한 방법으로 평가하여 결과를 표 2에 나타냈다.  [실시예 4]실시예 1에서 일측의 보호 필름으로서 사용한 것과 동일한 연신 사이클로올레핀계 수지 필름의 일측 면에 실시예 1과 동일한 도공기를 사용하여 메틸사이클로헥산을 도공하여 용제 처리를 수행했다. 본 예에서는 도공면에 송풍기로 바람을 쏘이면서 도공했다. 용제 처리 후의 사이클로올레핀계 수지 필름의 헤이즈 값, 표면 불균일의 관찰 결과 및 면내 위상차 값의 변화를 표 2에 정리하여 나타냈다. 또한, 이와 같이 하여 메틸사이클로헥산으로 처리된 연신 사이클로올레핀계 수지 필름의 용제 처리면에 코로나 처리를 실시하고 나서 편광 필름 일측 면에 대한 접합에 사용하고, 그 이외는 실시예 1과 동일한 방법으로 편광판을 제작했다. 얻어진 편광판의 사이클로올레핀계 수지 필름과 편광 필름과의 사이의 접착력을 실시예 1과 동일한 방법으로 평가하여 결과를 표 2에 나타냈다.  [실시예 5]유기 용제를 에틸사이클로헥산으로 변경한 것 이외에는 실시예 4와 동일한 실험을 수행하고, 결과를 표 2에 정리하여 나타냈다.  [실시예 6 내지 13]유기 용제를 양용매인 메틸사이클로헥산 또는 에틸사이클로헥산과, 빈용매인 아세트산에틸, 아세트산아이소프로필 또는 아세트산프로필과의 혼합 용제로 하고, 각각의 조합 및 체적비를 표 2와 같이 하고, 그 밖은 실시예 4와 동일한 실험을 수행하고, 결과를 표 2에 정리하여 나타냈다.  [실시예 14 및 15]유기 용제를, 양용매인 헵탄과 빈용매인 메틸에틸케톤과의 혼합 용제로 하고, 양자의 체적비를 표 2와 같이 하고, 그 밖은 실시예 4와 동일한 실험을 수행하여 결과를 표 2에 정리하여 나타냈다.[비교예 2]유기 용제를 헵탄으로 변경하고, 그 밖은 실시예 4와 동일한 실험을 수행하여 결과를 표 2에 정리하여 나타냈다.  예 No.처리액(괄호 안은 체적비)처리 후의 필름접착력헤이즈 값 불균일Re 변화대조예(처리하지 않음)0.1%--0.22N/25mm실시예 1실시예 2톨루엔:메틸에틸케톤(1:9)톨루엔:메틸에틸케톤(2:8)0.1%0.1%약함약함-0.3nm-0.5nm0.82N/25mm1.91N/25mm비교예 1톨루엔:메틸에틸케톤(3:7)0.6%강함-1.2nm박리불가능실시예 3실시예 4실시예 5실시예 6실시예 7실시예 8실시예 9실시예 10실시예 11실시예 12실시예 13실시예 14실시예 15사이클로헥산메틸사이클로헥산에틸사이클로헥산메틸사이클로헥산:아세트산에틸(5:5)에틸사이클로헥산:아세트산에틸(2:8)에틸사이클로헥산:아세트산아이소프로필(1:9)에틸사이클로헥산:아세트산아이소프로필(2:8)에틸사이클로헥산:아세트산아이소프로필(3:7)에틸사이클로헥산:아세트산프로필(2:8)에틸사이클로헥산:아세트산프로필(3:7)에틸사이클로헥산:아세트산프로필(4:6)헵탄:메틸에틸케톤(8:2)헵탄:메틸에틸케톤(9:1)0.1%0.1%0.1%0.1%0.1%0.1%0.1%0.1%0.1%0.1%0.1%0.1%0.3%없음없음없음없음없음없음없음없음없음없음없음약함약함-2.2nm-5.6nm-9.1nm-0.3nm-0.8nm-0.2nm-0.4nm-1.1nm-0.4nm-1.2nm-2.2nm-0.3nm-0.5nm0.84N/25mm1.83N/25mm1.91N/25mm1.40N/25mm박리불가능0.61N/25mm2.92N/25mm박리불가능0.83N/25mm3.74N/25mm3.75N/25mm0.65N/25mm0.69N/25mm비교예 2헵탄0.5%강함-0.8nm0.77N/25mm표 2에 나타낸 바와 같이, 용제 처리를 수행하지 않는 사이클로올레핀계 수지 필름을 사용한 대조예에서는 편광 필름과 사이클로올레핀계 수지 필름 사이의 접착력이 낮다. 한편, 용제 처리에 사용한 톨루엔/메틸에틸케톤 혼합 용제에서의 톨루엔의 비율을 높여 사이클로올레핀계 수지 필름을 침식하기 쉽게 한 비교예 1에서는 편광 필름과 사이클로올레핀계 수지 필름 사이의 접착력은 높아지지만, 사이클로올레핀계 수지 필름의 헤이즈 값이 0.6%까지 높아져, 편광판화했을 때의 광학 특성을 만족할 수 없다. 이에 반해, 용제 처리에 사용하는 톨루엔/메틸에틸케톤 혼합 용제에서의 톨루엔의 비율을 10 체적% 또는 20 체적%로 한 실시예 1 및 2에서는 사이클로올레핀계 수지 필름의 헤이즈 값을 0.1%보다 낮은 값으로 유지한 채 편광 필름과 사이클로올레핀계 수지 필름 사이의 접착력을 높일 수 있다.  또한, 사이클로헥산, 메틸사이클로헥산 또는 에틸사이클로헥산을 용제 처리에 사용한 실시예 3 내지 5에서도 마찬가지로 사이클로올레핀계 수지 필름의 헤이즈 값을 O.1%로 낮은 값으로 유지한 채 편광 필름과 사이클로올레핀계 수지 필름 사이의 접착력을 높일 수 있다. 단 이들 예, 특히 용제 처리에 메틸사이클로헥산을 사용한 실시예 4 및 에틸사이클로헥산을 사용한 실시예 5에서는 용제 처리에 의해 사이클로올레핀계 수지 필름의 면내 위상차 값의 저하가 약간 커지는 경향이 있다. 한편, 양용매인 이들 지환식 탄화수소에 빈용매인 아세트산 에스테르를 혼합하여 사용한 실시예 6 내지 13에서는 사이클로올레핀계 수지 필름의 면내 위상차 값의 저하를 3nm 이하로 억제하면서 편광 필름과 사이클로올레핀계 수지 필름 사이의 접착력을 높일 수 있다. 지환식 탄화수소를 사용한 이들 실시예 3 내지 13은 톨루엔을 사용한 실시예 1 및 2에 비해 용제 처리 후의 불균일의 발생이 억제되어 있으며, 사이클로올레핀계 수지 필름의 양호한 외관과 시인성을 유지한 채 편광 필름에 대한 접착력을 높일 수 있다.  양용매인 헵탄을 사용하여 용제 처리한 비교예 2에서는 편광 필름과 사이클로올레핀계 수지 필름 사이의 접착력은 높아지지만, 사이클로올레핀계 수지 필름의 헤이즈 값이 0.5%까지 높아지고, 또한 처리 후에 표면 불균일도 보이기 때문에 편광판화했을 때의 광학 특성을 만족할 수 없다. 이에 반해 헵탄에 빈용매인 메틸에틸케톤을 혼합하여 사용한 실시예 14 및 15에서는 표면 불균일이 개선되고, 사이클로올레핀계 수지 필름의 헤이즈 값의 상승과 면내 위상차 값의 저하를 억제한 상태로 편광 필름과 사이클로올레핀계 수지 필름 사이의 접착력을 높일 수 있다.